【手続補正書】
【提出日】平成16年9月7日(2004.9.7)
【手続補正１】
【補正対象書類名】明細書
【補正対象項目名】全文
【補正方法】変更
【補正の内容】
【書類名】明細書
【発明の名称】  微小生息環境維持性マトリックス、並びにその製造方法及び使用方法
【特許請求の範囲】
【請求項１】  少なくとも１種の生物制限剤を含む微小生息環境維持性媒体。
【請求項２】  該生物制限剤が金属または有機毒物である請求項１に記載の媒体。
【請求項３】  該生物制限剤には、スズ、銅、またはニッケル金属、合金または有機複合体が含まれる請求項１に記載の媒体。
【請求項４】  該生物制限剤が銅または銅合金粒子である請求項１に記載の媒体。
【請求項５】  該媒体がポリマー、複合体またはアマルガムから形成される請求項１に記載の媒体。
【請求項６】  該ポリマーが熱可塑性または熱硬化性ポリマーである請求項５に記載の媒体。
【請求項７】  該ポリマーがエポキシ、ポリエステル、アミノ樹脂、フェノール樹脂、アクリル樹脂、シリコーン樹脂、シリコーンゼリー、またはラッカーまたはポリウレタン樹脂である請求項５に記載の媒体。
【請求項８】  該媒体が天然に生じるタールおよび樹脂のアマルガムである請求項５に記載の媒体。
【請求項９】  該媒体が複合体である請求項５に記載の媒体。
【請求項１０】  生物制限剤を含む微小生息環境維持性媒体を含む媒体であって、エポキシ樹脂、ポリエステル樹脂、ポリウレタン樹脂、またはアミノ樹脂から得られた媒体。
【請求項１１】  該生物制限剤がスズ、銅、またはニッケル金属、合金またはそれらの有機錯体である請求項１０に記載の媒体。
【請求項１２】  該媒体がさらに栄養源を含む請求項１０に記載の媒体。
【請求項１３】  該媒体がポリエポキシドまたはポリウレタンから得られる請求項１０に記載の媒体。
【請求項１４】  該ポリマーがエポキシ樹脂およびポリアミン架橋剤から調製された架橋ポリエポキシドである請求項１０に記載の媒体。
【請求項１５】  請求項１の媒体に接着した基材を含む物品。
【請求項１６】  該基材が金属、木材、コンクリートまたは繊維ガラスである請求項１５に記載の物品。
【請求項１７】  該媒体が、１種または複数の中間ポリマー層によって基材に接着する請求項１５に記載の物品。
【請求項１８】  生物制限剤を有する微小生息環境維持性媒体に接着し、生物分解および腐食がしやすい基材を含む物品であって、該媒体の表面上にバイオフィルムが保持されている物品。
【請求項１９】  生物制限剤を有する微小生息環境維持性媒体を提供する段階、基材に該コーティングを施す段階、およびバイオマスを該生物支持マトリックス上に形成させる段階を含む付着汚れを防ぐ方法。
【発明の詳細な説明】
（関連出願の相互参照）
本出願は、その開示全体を本明細書に参考として援用した仮出願番号６０／２４０７９２号（２０００年１０月１６日出願）および非仮出願番号０９／７７６１９８（２００１年２月２日出願）の優先権を主張する。
（発明の分野）
本発明は、微小生息環境維持性（ｓｔｅｎｏｐｒｏｐｈｉｌｕｒｉｃ）媒体並びにその製造方法及び使用方法に関する。より具体的には、本発明は、少なくとも１種の生物制限剤を含む微小生息環境維持性媒体に関する。微小生息環境維持性媒体は、媒体に接着した、または関連した生体の数および種類を制限する。微小生息環境維持性媒体は、微小生息環境の形成をもたらす。
（発明の背景）
化学的腐食、たとえば加水分解および生物学的腐食および生物付着は、何世紀もヒトに恩恵と問題の両方をもたらしてきた天然に発生するプロセスである。幸運なことに、微生物は有機物質を分解し、バナナの皮から大きなほ乳類に至る全てのものを分解する。しかし、生物劣化はまた、我々の国家の宝物および記念碑を分解する可能性がある。水環境では、微生物はまた基材および無機物質を攻撃分解し、それらを食物源および必須栄養源として利用する。生物が、たとえば橋およびコンクリート製の水路などの物質を消化できる酵素を分泌するとき、生物付着が生じる。時折、これは海水の単純な化学的腐食または加水分解などのその他の環境による影響と同時に、または呼応して生じる可能性がある。同時に、生物付着はまた、植物または動物、またはその両方の生物が構造物および船体に接着し、パイプの流れを遮断することが可能なバイオマスを形成し（チェルノブイリ核発電所の災害で水冷パイプを遮断した生物など）、または深い水中の構造物のとてつもない重量不均衡を引き起こしたりすることが特徴である。
４０００年もの間、ヒトは海水、淡水および水生植物による水環境中の人造の構造物および船の生体接着（付着）、腐食および消費の分解的影響を管理減少させる様々な手段が試みてきた。古代エジプト人たちは、船を銅で覆った。数千年後、水銀化合物をボートおよび網に塗って耐用年数を延長させた。１９７０年代のエネルギー節約時代では、非常に効果的な毒物を使用して付着物を排除した。付着は船の抵抗を増大させることが可能で、操作費用が４０％も上昇する。
過去３０年間、環境への国際的な関心によって、腐食および付着を制御する従来の毒物放出方法は全て非常に悪く解釈されるようになった。これらの毒物コーティングは、１つの問題を排除する一方、もう１つ別の問題、たとえば毒物の水路への導入を引き起こす。生物付着および腐食を妨げるために使用された毒物は、１兆分の１で毒性を有し、工業国の多くの国際的可航港の港湾および河口で形成された生命体を根絶した。その毒性のため、使用は完全に禁止された。
コーティング中の毒物濃度を減少させたり、控えたりする試みがなされてきた。簡単な抗腐食コーティング、特に毒性を持たないものは使用寿命が非常に短い。それらは迅速に攻撃され、生物および天然の腐食によって消費されることが多い。したがって、毒性のある忌避剤のみが開発された。
コーティング系では、２種類の毒物送達法、１）溶解性コーティングおよび２）不溶性コーティング、が広く行われてきた。これらのコーティングでは、毒性の不規則かつ無制御な放出が導かれる。したがって、水環境および水生植物環境の両者において人造表面を安全かつ費用効果的に管理する公知の毒素による取り組みは全て、環境に対する関心によってかなり妨害されてきた。さらに、種が海水のフジツボおよび淡水のカワホトトギスガイなど望ましくない種類の生物へ遷移することが避けられないので、基材上での生物増殖は全て望ましくないと、何十年もの間考えられてきた。
不溶性コーティングでは、コーティングからの毒物の浸出は速度制御された機構である。この系の期間および使用寿命の効果は非常に限定される。溶解性コーティングでは、コーティングは水に溶解し、包含された毒素が無制御に放出され、船の動きによって促進される。溶解性コーティングの毒素の９０％以上が環境中に放出され、標的としていない生物種に影響を及ぼす。この放出によって、通常生態系に悪影響がもたらされる。今まで、抗付着および抗腐食制御はバイオマスを全て排除するために毒物手段によってのみ実施できると考えられてきた。
環境または生息環境による金属、コンクリート、および木材構造物の化学的腐食はよく理解されているが、生物分解は生物の成長および繁殖のための食物源としての基材の栄養を放出させやすくするか、または管理する機構であることもまた認識しなければならない。利用可能な栄養素は、存在性および利用性の両点についての生物の成功または不成功を著しく左右する基準である。たとえば、銅は重要な必須栄養素であるが、炭酸銅はほとんどの水系および生物系で不溶性である。したがって、銅は存在しても利用することは不可能である。
所与の環境で生物、栄養素、および薬剤を組み合わせると、亜生息環境が形成される。これらの条件によって一連の特有の特性が長期間発生するとき、しばしば微小生息環境と定義される亜生息環境を形成することが可能である。天然の微小生息環境の具体的な例は、魚に認められるスライムである。このスライムは、感染を防ぎ、生物（魚）と環境との間の接触部分を制御する。ほ乳類の場合、牛は消化系に５種類の細菌集団から成る微生物スライムを保有しており、セルロースの消化を助けている。特有の栄養素、生物制限剤、および関係の一連の組合せによって、継続した方法でホスト生育環境とは異なる方法で生物または生物群を支持する条件がもたらされる場合、特有の「微小生息環境」の形成が可能である。微小生息環境ではしばしば、栄養素、水、廃物の出入りおよびその他の生物による生物侵入を制限する能力が発達する。
ホスト生息環境によって作り出された差異および影響に対する認識が欠如しているため、生物分解の分野における理解は何年もの間曖昧であった。特許文献および一般的文献はいずれも、生物分解プロセス、分解速度および生物分解の結果に影響を及ぼす重要な要因ならびにその結果に影響を及ぼし、または左右するための方法に関する情報について記載している。ホスト生息環境が研究する生物分解系に非常に影響を及ぼすことが可能で、無知な研究者を不正確な結論に導く可能性があるという事実はあまり明らかにされていないことが多い。水環境での生物分解は、水が制限された陸をベースとした環境とは大きく異なる。水はどこにでもあり、酸素を含めた栄養素がよく供給され、水媒体は微生物が存在する機会をたくさん提供する。
「生体模倣」は、Ｊａｎｎｉｎｅ  Ｍ．Ｂｅｎｙｕｓによる副題「Ｉｎｎｏｖａｔｉｏｎ  Ｉｎｓｐｉｒｅｄ  ｂｙ  Ｎａｔｕｒｅ」の本の出版によって１９９７年に話題を呼んだ。この本の目的は、複合体の問題を解決する天然の系に焦点を当てることであった。腐食、侵入、付着および劣化の模倣に関する多くの例および新しい応用が研究された。松の木は、嵐またはその他の出来事によって物理的に傷つけられたとき、堅くなって水の損失を防ぎ、木を昆虫による侵入から守る樹液様物質を滲出させる。この樹液は数カ月して木が十分生育し回復した後、痕も残さずに分解する。他の例では、牛は腸内にスライム層を作り、多くの複合体および消化して栄養素を抽出するセルロースを分解するために必要な強い腐食反応および分解反応からそれ（腸壁）を保護する。このマトリックスは「スライムシティ（ｓｌｉｍｅ  ｃｉｔｙ）」として説明されており、５種類の明らかに異なった細菌が関連したバイオマスによって、チャンネルおよび経路を形成する多糖類複合体系が形成されている。共同体の要素は多種多様で、１種類の生物がメタン（分解生成物）に耐性であっても、もう１種類の（腸壁に近接した）生物はメタンの存在下で生存することができない。このような非常に薄い層であっても、これらの生物はホストの利益のために共生して均衡を保っている。海洋では、多種多様な浅瀬の生息環境では、プロトシスト（ｐｒｏｔｏｃｉｓｔ）と称するコロニー形成生物の微小生息環境が、ラビリンツラとして同定される非常に特有な機能性を有する精巧なネットワークを作り出すために役立つことができる。これらの系はそれぞれ、いくつかの共通属性を共有する一方で特有の機能特性を有し、適切に管理すれば、腐食、付着および劣化などの天然の無害な溶液を模倣することができる。
抗生物質なしに、すなわちバイオマスの生体を殺すことなく、バイオマスを制限する方法および組成物が必要とされている。バイオマスの選択的増殖を促進する生菌系が必要とされている。
（発明の概要）
本発明は、少なくとも１種類の生物制限剤を有する微小生息環境維持性媒体を含む物品に関する。微小生息環境維持性媒体を水環境に置くと、バイオフィルムまたは生物共同体が微小生息環境維持性媒体上に形成される。形成されたバイオフィルムまたは共同体の種類は、生物制限剤なしに形成されるものとは異なる。微小生息環境維持性媒体は生物分解可能で、バイオフィルムまたは共同体の生物によって消費される。微小生息環境維持性媒体を系統培地として使用して生物増殖培地を提供することが可能である。系統培地は組成が一定しており、効果または派生効果が公知の培地である。微小生息環境維持性媒体はまた、（化学的および生物学的）腐食、消費、劣化および／または侵入に対してバリアを形成するために使用することが可能である。
微小生息環境維持性媒体の生物分解速度によって、生物制限剤の曝露が可能となる。この関係によって、生物制限剤の管理された放出または管理された利用が可能となり、一連の新しい生態条件が作り出される。これらの条件によって、微小生息環境、たとえば、しばしばスライムの形態をした限定された種の集合体を維持することができる。これらの集合体は、他感作用手段を利用して生息場所をさらに防御し、高等生物による侵入および捕食を回避することができる。バイオマスの他の利点は、他感作用化学物質の産生によって高等動物の接着が阻止されることである。バイオマスはまた、基材を腐食から防御することが可能である。
本発明はまた、微小生息環境維持性媒体および該媒体の使用方法に関する。本発明は、下等生物、たとえば微生物の遷移レベルを制限することによって、所望しない生物、たとえば動物および植物に対する生物学的バリアとして使用することができる。これらの微生物は、競合生物または捕食生物を殺すか、または忌避する他感作用物質（ａｌｌｅｌｏｃｈｅｍｉｃａｌ）を産生することによって、生息場所または接着空間をさらに防御することができる。該媒体およびそれを支持する物質はまた、基材の絶縁体として役立つ。栄養素または薬剤の有無に関わらずバイオマスを変化させることができる基材中のある種の要素または化合物にバイオマスが接近するのを防ぐために、該媒体を媒体と基材との間に１種または複数の亜層と共に形成することが可能である。本発明を船のコーティングとして使用して、付着を防ぐことができた。本発明を水環境のあらゆる形状の構造物に使用することができた。本発明はまた、特定の他感作用物質、たとえば薬物または医薬品の製造に使用することが可能である。本発明はまた、微小生息環境維持性媒体を提供する段階、および該媒体を環境に曝露する段階を含み、該媒体が所望する独特な標的の他感作用物質を産生するバイオマスをもたらすように作製された、他感作用物質を産生する手段として有用な生物制限生態基材の調製方法に関する。この微小生息環境維持性媒体は、バイオマスに対して耐久性のある支持層を提供する。バイオマスを選択して、医薬品または生理活性としての特性を備えた特定の他感作用物質を産生することが可能である。この物理学的媒体およびその成分は、標的生物種を選択するために調節することが可能である。該媒体を生息環境の岩または構造物に添加して、欠如した新規栄養素、ホスト環境を変更できる新規薬剤を提供するか、または生息域修復をめざす所望する種を導入するための媒体を提供することができた。
該媒体を使用して、工程流のパイプを被覆することが可能で、生物腐食および付着ならびに抵抗をいずれもより容易に処理できる。
（用語および定義）
生物学的利用性−栄養素および生物制限剤は、生息環境に影響を与えることが可能でなければならない。これらの物質は、ただ存在するだけでなく生物学的に有用である。たとえば、酸化銅はほとんどの生態系にとって利用可能な銅の供給形態であるが、一方炭酸銅は本質的に不溶性である。
ホスト生息環境−微小生息環境が存在する生息環境である。海水、淡海水、淡水および水生植物水環境が一般的な例である。ホスト生息環境はまた、ほ乳類動物内部、埋立地、閉鎖水系（単回流路または再循環）、化学物質処理流、および火器管制装置で使用される系などの停滞水保水系として定義することができた。
微小生息環境−ホスト生息環境内の小さな、特殊化された、効果的に隔離された場所で、その場所の生息環境要素の特定の組合せが生物または限定された生物共同体によって占有されている。微小生息環境は生物共同体（ｂｉｏｃｅｏｎｏｓｅ）、すなわち構成要素および外観が媒体を含めた環境特性、および生物の相互関係によって決定される生物集団を示す。
微小生息環境維持性（ｓｔｅｎｏｐｒｏｐｈｉｌｉｃｉｔｙ）−微小生息環境を実現し、維持する第２の環境要因の原因となったり、制御したりして、微小生息環境維持性媒体を使用して微小生息環境を維持する能力。微小生息環境維持性はまた、微小生息環境を促進する基材またはホスト生息環境を支持する要因、すなわち、利用可能な光の追加または排除、酸素などの呼吸ガス、ｐＨの調節、基材またはホスト生息環境の温度の調節、ホスト生息環境から得られた必須栄養素の添加または削除を含む。
微小生息環境維持性物（ｓｔｅｎｏｐｒｏｐｈｉｌｕｒｅａ）−長期間ホスト環境と平衡して微小生育環境を作り出し、維持することを促進する表面、栄養素、および生物制限活性をもたらす媒体／ポリマー、複合体またはアマルガム。
（好ましい実施形態の詳細な説明）
前述したように、本発明は少なくとも１種の生物制限剤を有する微小生息環境維持性媒体を目的とする。該媒体はバイオマスを支持することができる。バイオマスは微小生息環境で認められる生物から構成される。該媒体は、バイオマスによって加水分解、腐食および消費を受ける。バイオマスが無秩序に増殖して、複数の連続した段階によって高等生命体にまで発達すると、該媒体は増殖を加速するためのみに役立ち、非常に異なった生息環境を作り出すだろう。バイオマスは該媒体を消費して、本質的にもはや良い効果を持たなくなるだろう。本発明では、該媒体はバイオマスを制限して、その結果亜生息環境または個々に区別された微小生息環境が得られる。生物制限剤を含む媒体は、特殊化された生物共同体（すなわち、バイオマス）が形成する機会を提供する。藻類および細菌は、ホスト生息環境内で「増殖期」を迎えることができることが理解されよう。微小生息環境維持性媒体は、このような条件下で、それらの増殖期中に影響を及ぼすだろう。
本発明は、バイオマスによる微小生息環境維持性媒体の生物分解または消費に関する。バイオマスは、環境またはホスト生息環境と均衡を保った同じまたは異なる生物種の特定の共同体を形成し、微小生息環境に関与する種の数および種類を制限する。従来、系では生物を殺す毒物が使用された。本発明は、微生物の相互作用を制限する生物制限剤を提供する。前述のように、本発明は少なくとも１種の生物制限剤を含む微小生息環境維持性媒体に関する。微小生息環境維持性媒体は、バイオフィルムまたは微小生息環境として記載されることが多いバイオマスを支持する新規の亜生息環境をもたらすように作用する。バイオマスの形成を支持する媒体および生物制限剤の機能活性は、微小生息環境維持性（Ｓｔｅｎｏｐｒｏｐｈｉｌｉｃｉｔｙ）として定義される。
バイオマスは、微小生息環境維持性媒体上でバイオフィルムまたは共同体となることが可能である。バイオマスは媒体に付着した、または近位にある付属共同体である。バイオマスの通称は「スライム（ｓｌｉｍｅ）」である。この定義には、バイオマスまたは共同体中の生物の二次代謝物が含まれる。微小生息環境は、媒体表面上の生物の単層ほどの薄さであることが可能であり、または代謝外物質の一連の複雑な経路を有する厚い層であることが可能である。この厚い層では、微小生息環境の様々な部分の間に媒介領域を形成する複数種の「スライムシティ」を作り出すことができる。
微小生息環境維持性媒体
微小生息環境維持性媒体は、ポリマー、複合体、またはアマルガムとして分類することが可能である。該媒体は、生物分解可能で、バイオマスによって消費される。該媒体は加水分解および腐食を受ける。この分解は、加水分解、酸化、無機的溶解または生化学的溶解によって実施され、生物は酵素または代謝化学物質を産生して媒体を「消化」する。この分解によって生物制限剤はバイオマスにとって有用となる。生物分解速度または媒体消費速度は、媒体の分子レベル構造中の酸化、加水分解、溶解、または消化が起こることが可能な部位の数によって決定される。ほとんどの市販のポリマー、塗料、およびコーティング剤では、これらの部位は分解発生を防御するために最小限に抑えられている。
媒体中の分子および物質の種類はまた、どのバイオマスおよびどの種類の生物が媒体を分解できるかを決定する。窒素が豊富な、または炭素が豊富な物質は、特定の生物に好まれる。鉄を要求する微生物は、鉄を含有しないポリマーまたはマトリックスよりも鋼を好む。媒体および生物制限剤は、媒体表面に引き寄せられる共同体を決定するだろう。
媒体は、最終生成物に所望の特性を付与しながら独自性を保持している２種類以上の物質から成る複合体として分類することができる。該複合体は、天然に生じる物質、たとえば多糖類、脂質、および／または蛋白質または一般的に人工的に操作された物質であるポリマーと称する物質であることが可能である。媒体の生物分解速度および化学分解速度を調節することによって、該媒体は媒体に関与することができる特定の生物を制限または誘引するために優先的な環境を作り出す。該媒体は、生物の増殖を制限するための（物理的および栄養学的）支持体となり、環境と均衡を保つ微小生息環境としての選択的バイオマスの形成を促進する接触部分を提供する。微小生息環境維持性媒体の深さおよび厚さによって、微小生息環境は長期間、近位の環境あるいは亜環境または生態的地位として確立された生息環境と均衡を保って維持される。
該媒体の生分解は、生物による腐食、たとえば加水分解または消費の部位の存在量によって影響を受ける。攻撃部位は、一般的に天然において極性である。本発明では、該媒体は分解位置を提供する部位を備えている。該媒体がポリマーをベースとするとき、該ポリマーは反応によって通常過剰な極性を有するようにする。たとえば、ポリマーは少なくとも二機能性物質を反応することによって調製される。本発明では、反応物の比は極性反応物が過剰となるようにする。エステルでは、過剰な酸基または水酸基が存在することができる。一般的に、ポリマーは約１：１より大きい当量比を使用して調製される。一実施形態では、該ポリマーは極性成分が約０．２から約１、または約０．３から約１．５、または約０．５から約１当量過剰なように調製される。たとえば、一般的なポリマーは当量比約１：１で調製される。本発明のポリマーは、当量比約１：１．１から約１：３で調製される。たとえば、ポリエステルはカルボン酸基を水酸基と反応させることによって調製する。一般的なポリエステルは、水酸基毎に約１個の比のカルボン酸基を使用して調製される。ポリエステルを微小生息環境維持性媒体で使用する場合、カルボン酸の水酸基に対する比は１：１より大きい。
一実施形態では、該ポリマーは成分Ａの成分Ｂに対する当量が約０．３５または約０．５から約０．９５、または約０．７から約０．９当量である当量ベースで反応させる。成分の当量の定義は、反応単位によって決定されることを理解されたい。酸またはアルコールの当量は、分子中の酸基またはアルコール基の数によって決定される。過剰な成分は制限されないことに注意されたい。ポリエステルでは、酸またはアルコールは過剰に存在させることが可能である。アミンとの反応を含むポリマーは、過剰にアミンを有することが可能である。ポリウレタンポリマーは、反応物の過剰の水酸基またはアミン基を有することが可能である。
市販のポリマーは通常生物分解不可能である。これらの市販のポリマーは過剰な極性基を含まないで調製される。これらのポリマーは、前述したように製造条件を変更することによって、または過剰な架橋剤を添加することによって、生物分解を受けさせることが可能となる。該ポリマーはまた、電子線などで照射処理することによって、生物分解可能なポリマーを生じることが可能である。さらに、該ポリマーは過酸化物および過塩素酸塩などの市販の酸化剤を使用して酸化することが可能である。最後に、該ポリマーは反応混合物に鎖反応停止剤を添加することによって変更することが可能である。鎖反応停止剤は、当業者にとって公知で、メルカプタン、アルコールなどの単機能物質、モノアミンなどが含まれる。
架橋剤
他の実施形態では、該ポリマーは架橋剤を使用して調製される。架橋剤には、好ましい場所での架橋の形成、あるいは好ましい物理学的特性および化学的特性を提供する分子および／または分子鎖の組合せの形成を促進するある種の化合物および化学添加物が含まれる。架橋剤の例には、メルカプタン、酸、無水物、エポキシド機能性樹脂、有機スズ、アミン、アルコール、フェノール、水、環式脂肪族アミン、芳香族アミン、ケチミン、カルボン酸、および超酸（Ｆ３ＣＳＯ３Ｈ）（ＨＳｂＦ６）（ＨＰＦ６）が含まれる。これらの物質については、本明細書で説明する。架橋剤について以下に説明するが、多水酸基化合物および樹脂、モノアミンおよびポリアミンなどを含めたアミンが含まれる。
アミンは、モノアミンまたはポリアミンである。有用なアミンには、米国特許第４２３４４３５号、Ｃｏｌ．２１、４行目からＣｏｌ．２７、５０行目に開示されたものが含まれる。これらの一節は本明細書に参考として援用する。
モノアミンは一般に、１個から約３０個の炭素原子、または１個から約１２個、または１個から約６個の炭素原子を含有するヒドロカルビル基を含有する。本発明に有用な１級モノアミンの例には、メチルアミン、エチルアミン、プロピルアミン、ブチルアミン、シクロペンチルアミン、シクロヘキシルアミン、オクチルアミン、ドデシルアミン、アリルアミン、ココアミン、ステアリルアミン、およびラウリルアミンが含まれる。２級モノアミンの例には、ジメチルアミン、ジエチルアミン、ジプロピルアミン、ジブチルアミン、ジシクロペンチルアミン、ジシクロヘキシルアミン、メチルブチルアミン、エチルヘキシルアミンなどが含まれる。
一実施形態では、該アミンはｎ−オクチルアミン、ｎ−デシルアミン、ｎ−ドデシルアミン、ｎ−テトラデシルアミン、ｎ−ヘキサデシルアミン、ｎ−オクタデシルアミン、オレイルアミンなどを含めた脂肪族（Ｃ８〜３０）アミンである。また、有用な脂肪族アミンには、市販の脂肪族アミン、たとえば「Ａｒｍｅｅｎ」アミン（Ａｋｚｏ  Ｃｈｅｍｉｃａｌｓ（イリノイ、シカゴ）製）、たとえば、Ａｒｍｅｅｎ  Ｃ、Ａｒｍｅｅｎ  Ｏ、Ａｒｍｅｅｎ  ＯＬ、Ａｒｍｅｅｎ  Ｔ、Ａｒｍｅｅｎ  ＨＴ、Ａｒｍｅｅｎ  ＳおよびＡｒｍｅｅｎ  ＳＤが含まれ、識別文字は脂肪族群、たとえば、ココ基、オレイル基、タロー基、またはステアリル基に関連している。
その他の有用なアミンには、１級エーテルアミン、たとえば式
Ｒ”（ＯＲ’）ｘＮＨ２
によって表されるものが含まれ、式中、Ｒ’は約２個から約６個の炭素原子を有する２価のアルキレン基であり、ｘは１から約１５０、または約１から約５、または１の数字であり、Ｒ”は約５個から約１５０個の炭素原子のヒドロカルビル基である。エーテルアミンの一例は、ＳＵＲＦＡＭ（登録商標）アミンの名称でＭａｒｓ  Ｃｈｅｍｉｃａｌ  Ｃｏｍｐａｎｙ（ジョージア、アトランタ）よって製造販売されている。好ましいエーテルアミンの例は、ＳＵＲＦＡＭ  Ｐ１４Ｂ（デシルオキシプロピルアミン）、ＳＵＲＦＡＭ  Ｐ１６Ａ（直鎖Ｃ１６）、ＳＵＲＦＡＭ  Ｐ１７Ｂ（トリデシルオキシプロピルアミン）として識別されているものである。以後使用する前述のＳＵＲＦＡＭ類の炭素鎖長（すなわち、Ｃ１４など）はおおよそで、酸素エーテル結合が含まれる。
一実施形態では、アミンは３級脂肪族１級アミンである。一般的に、脂肪族基、好ましくはアルキル基は、約４個から約３０個、または約６個から約２４個、または約８個から約２２個の炭素原子を含む。通常３級アルキル１級アミンは、式
Ｒ５−Ｃ（Ｒ６）２−ＮＨ２
によって表されるモノアミンで、式中、Ｒ５は１個から約２７個の炭素原子を含むヒドロカルビル基で、Ｒ６は１個から約１２個の炭素原子を含むヒドロカルビル基である。このようなアミンは、ｔｅｒｔ−ブチルアミン、ｔｅｒｔ−ヘキシルアミン、１−メチル−１−アミノ−シクロヘキサン、ｔｅｒｔ−オクチルアミン、ｔｅｒｔ−デシルアミン、ｔｅｒｔ−ドデシルアミン、ｔｅｒｔ−テトラデシルアミン、ｔｅｒｔ−ヘキサデシルアミン、ｔｅｒｔ−オクタデシルアミン、ｔｅｒｔ−テトラコサニルアミン、およびｔｅｒｔ−オクタコサニルアミンによって例示される。
３級脂肪族アミンの混合物もまた、ジチオカルバミン酸または塩を調製するために使用することが可能である。この種のアミン混合物の例は、Ｃ１１〜Ｃ１４３級アルキル１級アミンの混合物である「Ｐｒｉｍｅｎｅ  ８１Ｒ」およびＣ１８〜Ｃ２２３級アルキル１級アミンの同様の混合物である「Ｐｒｉｍｅｎｅ  ＪＭＴ」がある（いずれもＲｏｈｍ  ａｎｄ  Ｈａａｓ  Ｃｏｍｐａｎｙから入手可能）。３級脂肪族１級アミンおよびそれらの調製方法は、当業者にとって公知である。本発明の目的のために有用な該３級脂肪族１級アミンおよびそれらの調製方法は、このことに関して本明細書にその教示を参考として援用した米国特許第２９４５７４９号に記載されている。
他の実施形態では、該アミンは２級アミンである。特定の２級アミンには、ジメチルアミン、ジエチルアミン、ジプロピルアミン、ジブチルアミン、ジアミルアミン、ジヘキシルアミン、ジヘプチルアミン、メチルエチルアミン、エチルブチルアミン、エチルアミルアミンなどが含まれる。一実施形態では、該２級アミンは、環式アミン、たとえばピペリジン、ピペラジン、モルホリンなどであることが可能である。
一実施形態では、該アミンはヒドロキシアミンであることが可能である。一般的に、ヒドロキシアミンは、１級、２級または３級アルカノールアミンまたはそれらの混合物である。このようなアミンは、式、
Ｈ２Ｎ−Ｒ’−ＯＨ
および
ＨＲ’１−Ｎ−Ｒ’−ＯＨ
および
（Ｒ’１）２−Ｎ−Ｒ’−ＯＨ
によって表すことができ、式中、各Ｒ’１は独立して１個から約８個の炭素原子のヒドロカルビル基または２個から約８個、好ましくは１個から約４個の炭素原子を有するヒドロキシヒドロカルビル基であり、Ｒ’は約２個から約１８個、好ましくは２個から約４個の炭素原子の２価のヒドロカルビル基である。このような式の−Ｒ’−ＯＨ基はヒドロキシヒドロカルビル基を表す。Ｒ’は非環式、脂環式または芳香族基であることが可能である。一般的に、Ｒ’は非環式直鎖または枝分かれアルキレン基で、たとえば、エチレン、１，２−プロピレン、１，２−ブチレン、１，２−オクタデシレンなどの基である。２個のＲ’１基が同一分子内に存在する場合、炭素−炭素の直接結合またはヘテロ原子（たとえば、酸素、窒素または硫黄）との結合によって結合して５、６、７または８員環構造を形成することができる。このような複素環アミンの例には、Ｎ−（ヒドロキシル低級アルキル）−モルホリン、−チオモルホリン、−ピペリジン、−オキサゾリジン、−チアゾリジンなどが含まれる。しかし、一般的に、それぞれのＲ’１は独立してメチル、エチル、プロピル、ブチル、ペンチルまたはヘキシル基である。これらのアルカノールアミンの例には、モノ−、ジ−、およびトリエタノールアミン、ジエチルエタノールアミン、エチルエタノールアミン、ブチルジエタノールアミンなどが含まれる。
ヒドロキシアミンはまた、エーテルＮ−（ヒドロキシヒドロカルビル）アミンの場合もある。これらは、前述したヒドロキシアミンのヒドロキシポリ（ヒドロカルビルオキシ）類縁体である（これらの類縁体にはまた、ヒドロキシル置換オキシアルキレン類縁体が含まれる）。このようなＮ−（ヒドロキシヒドロカルビル）アミンは、エポキシドと前述のアミンとの反応によって都合良く調製することができ、式、
Ｈ２Ｎ−（Ｒ’Ｏ）ｘ−Ｈ
および
ＨＲ’１−Ｎ−（Ｒ’Ｏ）ｘ−Ｈ
および
（Ｒ’１）２−Ｎ−（Ｒ’Ｏ）ｘ−Ｈ
によって表すことができ、式中ｘは約２から約１５までの数で、Ｒ１およびＲ’は前述の通りである。Ｒ’１はまた、ヒドロキシポリ（ヒドロカルビルオキシ）基であることが可能である。
他の実施形態では、該アミンは少なくとも１種のＮＨ基を含有するヒドロキシヒドロカルビルアミンである。有用なヒドロキシヒドロカルビルアミンは、式
【化１】
2004512363.tif 000001
によって表すことができ、式中、Ｒ７は一般的に約６個から約３０個の炭素原子を含むヒドロカルビル基であり、Ｒ８は約２個から約１２個の炭素原子を有するアルキレン基であり、好ましくはエチレンまたはプロピレン基であり、Ｒ９は約５個までの炭素原子を含有するアルキレン基であり、ｙはゼロまたは１であり、ｚはそれぞれ独立して０から約１０の数であり、ただし少なくとも１個のｚはゼロである。
前記の式でｙがゼロである有用なヒドロキシヒドロカルビルアミンには、２−ヒドロキシエチルヘキシルアミン、２−ヒドロキシエチルオクチルアミン、２−ヒドロキシエチルペンタデシルアミン、２−ヒドロキシエチルオレイルアミン、２−ヒドロキシエチルソヤアミン、ビス（２−ヒドロキシエチル）ヘキシルアミン、ビス（２−ヒドロキシエチル）オレイルアミン、およびそれらの混合物が含まれる。たとえば、２−ヒドロキシエトキシエチル、ヘキシルアミンのように、前記の式で、少なくとも１個のｚが少なくとも２である比較要素もまた含まれる。
一実施形態では、該アミンは前記の式でｙが０であるヒドロキシヒドロカルビルアミンであることが可能である。これらのヒドロキシヒドロカルビルアミンは、Ａｋｚｏ  Ｃｈｅｍｉｃａｌ  Ｄｉｖｉｓｉｏｎ  ｏｆ  Ａｋｚｏｎａ，Ｉｎｃ．、（イリノイ、シカゴ）から、一般商標名「Ｅｈｔｏｍｅｅｎ」および「Ｐｒｏｐｏｍｅｅｎ」として市販されている。このような製品の特定の例には、約５モルのエチレンオキシドを含有するココナツ脂肪酸のエチレンオキシド縮合物であるＥｔｈｏｍｅｅｎ  Ｃ／１５、それぞれ約１０モルおよび１５モルのエチレンオキシドを含有するココナツ脂肪酸のエチレンオキシド縮合生成物であるＥｔｈｏｍｅｅｎ  Ｃ／２０およびＣ／２５、アミン１モル当たり約２モルのエチレンオキシドを含有するオレイルアミンのエチレンオキシド縮合生成物であるＥｔｈｏｍｅｅｎ  Ｏ／１２、それぞれアミン１モル当たり約５モルおよび１０モルのエチレンオキシドを含有するステアリルアミンのエチレンオキシド縮合生成物であるＥｔｈｏｍｅｅｎ  Ｓ／１５およびＳ／２０、それぞれアミン１モル当たり約２モル、５モルおよび１５モルのエチレンオキシドを含有するタローアミンのエチレンオキシド縮合生成物であるＥｔｈｏｍｅｅｎ  Ｔ／１２、Ｔ／１５およびＴ／２５、およびオレイルアミン１モルおよびプロピレンオキシド２モルの縮合生成物であるＰｒｏｐｏｍｅｅｎ  Ｏ／１２が含まれる。
一実施形態では、該アミンはポリアミンである。該ポリアミンには、アルコキシル化ジアミン、脂肪酸ポリアミンジアミン、アルキレンポリアミン、水酸基含有ポリアミン、凝縮ポリアミンアリールポリアミン、および複素環ポリアミンが含まれる。市販のアルコキシル化ジアミンの例には、前式のｙが１であるアミンが含まれる。これらのアミンの例には、それぞれジアミン１モル当たり３モルおよび１０モルのエチレンオキシドを含有するＮ−タロートリメチレンジアミンのエチレンオキシド縮合生成物であるＥｔｈｏｄｕｏｍｅｅｎ  Ｔ／１３およびＴ／２０が含まれる。
他の実施形態では、該ポリアミンは脂肪酸ジアミンである。脂肪酸ジアミンには、モノ−、またはジアルキル、対称または非対称のエチレンジアミン、プロパンジアミン（１，２または１，３）、および前記のポリアミン類縁体が含まれる。適切な市販の脂肪酸ポリアミンは、Ｄｕｏｍｅｅｎ  Ｃ（Ｎ−ココ−１，３−ジアミノプロパン）、Ｄｕｏｍｅｅｎ  Ｓ（Ｎ−ソーヤ−１，３−ジアミノプロパン）、Ｄｕｏｍｅｅｎ  Ｔ（Ｎ−タロー−１，３−ジアミノプロパン）、およびＤｕｏｍｅｅｎ  Ｏ（Ｎ−オレイル−１，３−ジアミノプロパン）がある。「Ｄｕｏｍｅｅｎ」は、Ａｒｍａｋ  Ｃｈｅｍｉｃａｌ  Ｃｏ．（イリノイ、シカゴ）から市販されている。
アルキレンポリアミドは、式
ＨＲ１０Ｎ−（アルキレン−Ｎ）ｎ−（Ｒ１０）２
によって表され、ｎは１から約１０まで、または約２から約７まで、または約２から約５までの平均値で、「アルキレン基」は１から約１０個、または約２から約６個、または約２から約４個の炭素原子を有する。一実施形態では、それぞれのＲ１０は、独立して水素、または約３０個までの炭素原子の脂肪族またはヒドロキシ置換脂肪族基である。他の実施形態では、Ｒ１０は前記のＲ’１と同様に定義される。
このようなアルキレンポリアミンには、メチレンポリアミン、エチレンポリアミン、ブチレンポリアミン、プロピレンポリアミン、ペンチレンポリアミンなどが含まれる。高級な同族体およびピペラジンおよびＮ−アミノアルキル置換ピペラジンなどの関連する複素環アミンもまた含まれる。このようなポリアミンの特定の例は、エチレンジアミン、トリエチレンテトラミン、トリス−（２−アミノエチル）アミン、プロピレンジアミン、トリメチレンジアミン、トリプロピレンテトラミン、テトラエチレンペンタミン、ヘキサエチレンヘプタミン、ペンタエチレンヘキサミンなどである。
２種類以上の前記アルキレンアミンを縮合して得られた高級な同族体は２種類以上の前述のポリアミンの混合物と同様に有用である。
一実施形態では、ポリアミンはエチレンポリアミンである。このようなポリアミンについては、「Ｅｎｃｙｃｌｏｐｅｄｉａ  ｏｆ  Ｃｈｅｍｉｃａｌ  Ｔｅｃｈｍｏｌｏｇｙ」２版、７巻、２２〜３７ページ、Ｋｉｒｋ  Ｏｔｈｍｅｒの表題「エチレンアミン」、Ｉｎｔｅｒｓｃｉｅｎｃｅ  Ｐｕｂｌｉｓｈｅｒｓ、ニューヨーク（１９６５）に詳述されている。エチレンポリアミンは、環式縮合生成物を含むポリアルキレンポリアミンの複雑な混合物であることが多い。
その他の有用なポリアミン混合物の種類は、前述のポリアミン混合物をストリッピングして残渣として残された、しばしば「ポリアミンボトム」と称するものである。一般的に、アルキレンポリアミンボトムは、２％未満、通常１（重量）％未満の約２００℃未満で沸騰する物質を有することが特徴である。Ｄｏｗ  Ｃｈｅｍｉｃａｌ  Ｃｏｍｐａｎｙ  ｏｆ  Ｆｒｅｅｐｏｒｔ（テキサス）から得られた「Ｅ−１００」と称するこのようなエチレンポリアミンボトムの一般的試料は、１５．６℃での比重が１．０１６８、窒素の重量パーセントが３３．１５、４０℃での粘度が１２１センチストークスである。このような試料のガスクロマトグラフィー分析には、「Ｌｉｇｈｔ  Ｅｎｄｓ」（ほとんどＤＥＴＡである）約０．９３％、ＴＥＴＡ  ０．７２％、テトラエチレンペンタアミン  ２１．７４％およびペンタエチレンヘキサミン  ７６．６１（重量）％以上が含まれる。これらのアルキレンポリアミンボトムには、ピペラジンなどの環式縮合生成物およびジエチレントリアミン、トリエチレンテトラミンなどの高級類縁体が含まれる。
これらのアルキレンポリアミンボトムは、アシル化剤と単独で反応することができ、またはその他のアミン、ポリアミン、またはそれらの混合物と共に使用することができる。
他の有用なポリアミンは、少なくとも１種のヒドロキシ化合物と、少なくとも１個の１級または２級アミン基を含有する少なくとも１種のポリアミン反応物との間の縮合反応の生成物である。該ヒドロキシ化合物は、多価アルコールおよびアミンが好ましい。多価アルコールについて以下に説明する。（カルボン酸エステル分散剤を参照のこと。）一実施形態では、ヒドロキシ化合物は多水酸基アミンである。多水酸基アミンには、２個から約２０個、または２個から約４個の炭素原子を有するアルキレンオキシド（たとえば、エチレンオキシド、プロピレンオキシド、ブチレンオキシドなど）と反応する前述のどのモノアミンも含まれる。多水酸基アミンの例には、トリ−（ヒドロキシプロピル）アミン、トリス−（ヒドロキシメチル）アミノメタン、２−アミノ−２−メチル−１，３−プロパンジオール、Ｎ，Ｎ，Ｎ’，Ｎ’−テトラキス（２−ヒドロキシプロピル）エチレンジアミン、およびＮ，Ｎ，Ｎ’，Ｎ’−テトラキス（２−ヒドロキシエチル）エチレンジアミン、好ましくはトリス−（ヒドロキシメチル）アミノメタン（ＴＨＡＭ）が含まれる。ポリアミン反応物とヒドロキシ化合物との縮合反応は、高温で、通常約６０℃から約２６５℃、または約２２０℃から約２５０℃で、酸触媒の存在下で実施する。
多価アルコールまたはアミンと反応して縮合生成物または縮合アミンを形成するポリアミンは前述した。好ましいポリアミンには、トリエチレンテトラミン（ＴＥＴＡ）、テトラエチレンペンタミン（ＴＥＰＡ）、ペンタエチレンヘキサミン（ＰＥＨＡ）、および前述の「アミンボトム」などのポリアミン混合物が含まれる。
一実施形態では、該ポリアミンはポリオキシアルキレンポリアミン、たとえば、平均分子量が約２００から約４０００、または約４００から約２０００の範囲のポリオキシアルキレンジアミンおよびポリオキシアルキレントリアミンである。好ましいポリオキシアルキレンポリアミンには、ポリオキシエチレンおよびポリオキシプロピレンジアミンおよびポリオキシプロピレントリアミンが含まれる。ポリオキシアルキレンポリアミンは、市販されており、たとえば、Ｊｅｆｆｅｒｓｏｎ  Ｃｈｅｍｉｃａｌ  Ｃｏｍｐａｎｙ，Ｉｎｃ．から商標名「Ｊｅｆｆａｍｉｎｅｓ  Ｄ−２３０、Ｄ−４００、Ｄ−１０００、Ｄ−２０００、Ｔ−４０３」などとして入手することができる。米国特許第３８０４７６３号および第３９４８８００号のこのようなポリオキシアルキレンポリアミンおよびそれから生成されたアシル化生成物の開示を、明確に本明細書に参考として援用する。
他の実施形態では、該ポリアミンは水酸基含有ポリアミンである。ヒドロキシモノアミンの水酸基含有ポリアミン類縁体、特にアルコキシル化アルキレンポリアミン、たとえば、Ｎ，Ｎ（ジエタノール）エチレンジアミンもまた使用することができる。このようなポリアミンは、前述のアルキレンアミンと１種または複数の前述のアルキレンオキシドとを反応させることによって生成することができる。同様のアルキレンオキシド−アルカノールアミン反応生成物、たとえば前述の１級、２級または３級アルカノールアミンとエチレン、プロピレンまたは高級エポキシドとをモル比１．１から１．２で反応させることによって生成した生成物もまた、使用することができる。このような反応を実施するための反応比および温度は、当業者に公知である。
アルコキシル化アルキレンポリアミンの特定の例には、Ｎ−（２−ヒドロキシエチル）エチレンジアミン、Ｎ，Ｎ’−ビス（２−ヒドロキシエチル）−エチレン−ジアミン、１−（２−ヒドロキシエチル）ピペラジン、モノ（ヒドロキシプロピル）置換テトラエチレンペンタミン、Ｎ−（３−ヒドロキシブチル）−テトラメチレンジアミンなどが含まれる。前記で示した水酸基含有ポリアミンのアミノ基または水酸基による縮合によって得られた高級同族体も同様に有用である。アミノ基による縮合によって、アンモニアが除去されて高級アミンが得られ、一方水酸基による縮合によって、水が除去されてエーテル結合を含む生成物が得られる。２種類以上の前述のポリアミンの混合物もまた有用である。
他の実施形態では、該アミンは複素環ポリアミンである。複素環ポリアミンには、アジリジン、アゼチジン、アゾリジン、テトラ−およびジヒドロピリジン、ピロール、インドール、ピペリジン、イミダゾール、ジ−、およびテトラ−ヒドロイミダゾール、ピペラジン、イソインドール、プリン、モルホリン、チオモルホリン、Ｎ−アミノアルキルモルホリン、Ｎ−アミノアルキルチオモルホリン、Ｎ−アミノアルキルピペラジン、Ｎ，Ｎ’−ジアミノアルキルピペラジン、アゼピン、アゾシン、アゾニン、アゼシンおよび前記それぞれのテトラ−、ジ−およびペルヒドロ誘導体およびこれらの複素環アミン２種以上の混合物が含まれる。好ましい複素環アミンは複素環に窒素のみ、酸素および／または硫黄を含有する飽和５員複素環アミンおよび６員複素環アミン、特にピペリジン、ピペラジン、チオモルホリン、モルホリン、ピロリジンなどが含まれる。ピペリジン、アミノアルキル置換ピペリジン、ピペラジン、アミノアルキル置換ピペラジン、モルホリン、アミノアルキル置換モルホリン、ピロリジン、およびアミノアルキル置換ピロリジンは特に好ましい。通常、アミノアルキル置換基は、複素環の一部を形成する窒素原子上に置換されている。このような複素環アミンの特定の例には、Ｎ−アミノプロピルモルホリン、Ｎ−アミノエチルピペラジン、およびＮ，Ｎ’−ジアミノエチルピペラジンが含まれる。ヒドロキシ複素環ポリアミンもまた有用である。例には、Ｎ−（２−ヒドロキシエチル）シクロヘキシルアミン、３−ヒドロキシシクロペンチルアミン、パラヒドロキシアニリン、Ｎ−ヒドロキシエチルピペラジンなどが含まれる。
ヒドラジンおよびヒドロカルビル置換ヒドラジンもまた、アシル化窒素分散剤の形成に使用することができる。ヒドラジン中の少なくとも１個の窒素原子は、それらに直接結合した水素を含有しなければならない。好ましくは、少なくとも２個の水素がヒドラジン窒素に直接結合しており、より好ましくは両水素は同一窒素上にある。置換ヒドラジンの特定の例は、メチルヒドラジン、Ｎ，Ｎ−ジメチル−ヒドラジン、Ｎ，Ｎ’−ジメチルヒドラジン、フェニルヒドラジン、Ｎ−フェニル−Ｎ’−エチルヒドラジン、Ｎ−（パラ−トリル）−Ｎ’−（ｎ−ブチル）−ヒドラジン、Ｎ−（パラ−ニトロフェニル）−ヒドラジン、Ｎ−（パラ−ニトロフェニル）−Ｎ−メチル−ヒドラジン、Ｎ，Ｎ’−ジ（パラ−クロロフェノール）−ヒドラジン、Ｎ−フェニル−Ｎ’−シクロヘキシルヒドラジンなどである。
他の実施形態では、アミンは、ポリアミドアミン、脂環式アミン、芳香族アミン、ケチミンなどであることが可能である。ＭＰＤＡまたはＭＤＡなどの芳香族アミンを使用すると、重合時間をより長くすることが可能で、特定の適用のために媒体に焼成することが可能にある。所望する媒体特性を助長するために、硬化後水または水分によって除去できる非反応性のアミンゾルおよびケトンゾルを重合化（媒体形成）に添加するために、ケチミン（ケトンと反応したアミン）を使用することができる。該ケチミンによって、微小生息環境維持性媒体に所望される生物分解過程全体の構成要素としての有孔性または水透過性に影響を与える機構がもたらされる。
一実施形態では、架橋剤は多水酸基化合物であることが可能である。該多水酸基化合物には、一般式
Ｒ”（ＯＨ）ｍ
の化合物が含まれ、Ｒ”は炭素結合を介して−ＯＨ基に結合した単価または多価の有機基であり、ｍは１から約１０までの整数であり、該ヒドロカルビル基には少なくとも８個の脂肪族炭素原子が含まれる。該水酸基化合物は、多価アルコールなどの脂肪族化合物であることが可能である。
一実施形態では、架橋剤は本明細書で説明したものなどの多価アルコールである。一実施形態では、該多価アルコールは一般的に約４０個まで、または２個から約３０個、または２個から約１０個の脂肪族炭素原子を含有する。該多価アルコールは、２個から約４０個、２個から約２０個の炭素原子、および２個から約１０個、または２個から約６個の水酸基を含有する。多価アルコールには、ジ−、トリ−およびテトラエチレングリコールを含めたエチレングリコール、ジ−、トリ−およびテトラプロピレングリコールを含めたプロピレングリコール、グリセロール、ブタンジオール、ヘキサンジオール、ソルビトール、アラビトール、マンニトール、シュクロース、フルクトース、グルコース、シクロヘキサンジオール、エリスリトール、およびジ−およびトリペンタエリスリトールを含めたペンタエリスリトール、好ましくは、ジエチレングリコール、トリエチレングリコール、グリセロール、ソルビトール、ペンタエリスリトールおよびジペンタエリスリトールが含まれる。
該多価アルコールは、少なくとも１個の水酸基がエステル化されないままであることを条件として、２個から約３０個、または約８個から約１８個の炭素原子を有するモノカルボン酸でエステル化することが可能である。モノカルボン酸の例には、酢酸、プロピオン酸、ブチル酸および脂肪族カルボン酸が含まれる。該脂肪族モノカルボン酸は、約８個から約３０個の炭素原子を有し、オクタノン酸、オレイン酸、ステアリン酸、リノール酸、ドデカノン酸およびトール油脂肪酸が含まれる。これらのエステル化多価アルコールの特定の例には、モノ−およびジオレイン酸エステルを含めたソルビトールオレイン酸エステル、モノ−およびジステアリン酸エステルを含めたソルビトールステアリン酸エステル、グリセロールモノ−、ジ−およびトリオレイン酸エステルを含めたグリセロールオレイン酸エステルおよびエリスリトールオクタノン酸エステルが含まれる。
ポリマー
微小生息環境維持性媒体の調製に有用なポリマーのいくつかの例には、フェニル樹脂、アクリル樹脂、ニトロセルロース樹脂、アルキド樹脂、マレイン酸樹脂、塩素化ゴム、スチレンまたはイソプレンブタンジエンゴムなどを含めたゴム、メラミン樹脂、スチレン化、アクリル化、マレイン酸化またはシクロペンタンジエン反応油、シリコーンポリマー、エポキシ樹脂、ポリエステル樹脂、ポリウレタン樹脂、ポリ塩化ビニル、ポリテトラフルオロエチレン、アミノ樹脂などが含まれる。
有用な微小生息環境維持性ポリマーの例を含むいくつかの特定のポリマーには、１種または複数のフェノール−ホルムアルデヒド樹脂、アクリル樹脂、ロジン変性フェノール樹脂、フェノール樹脂、セルロースおよびニトロセルロース樹脂、アルキド樹脂、マレイン酸化ロジン、ワニス、油溶性フェノール樹脂、塩素化ゴム、尿素ホルムアルデヒド、塩化ビニル、油をベースとしたエマルジョン、ポリビニルブチラール、メラミンホルムアルデヒド、スチレン化、アクリル化およびシクロペンタジエン反応油、シリコーン樹脂およびポリマー、スチレン−ブタンジエンポリマー、ポリ酢酸ビニル、エポキシ樹脂、不飽和ポリエステル樹脂、エポキシ／ポリアミドブレンド、チキソトロピーアルキド樹脂、水溶性／分散性熱硬化性樹脂（アルキド類、アクリル類）、ウレタン油およびアルキド、熱可塑性アクリル、熱硬化性アクリル、シリコーンコポリマー、粉体塗料、流動粉体塗料、電着したエポキシおよびアクリル、フッ素樹脂、紫外線および電子線硬化ポリマー、非水性分散物、非水性分散性アクリル、陰極電着したエポキシおよびアクリルおよびその他の樹脂、相互侵入高分子網目、ハイソリッド用のアクリルおよびポリエステルおよびウレタンオリゴマー、グループ移動重合、ハイソリッド樹脂、反応性希釈剤を有するポリマー、水性樹脂、アクリルおよびハロゲン化ラッカーを含めたラッカー、ポリ塩化ビニル、ラテックス、塩素化エチレン−酢酸ビニルコポリマー、ポリテトラフルオロエチレン、アクリルラテックス、ビニルエステルラテックス、酢酸ビニル、ポリウレタン分散物、ウレタン、ウレタン分散物、ウレタン−アクリルハイブリッド分散物、アクリルポリオール、ポリエステルポリオール、アミノ樹脂硬化ポリオール、イソシアネート架橋脂肪族樹脂、ベンゾグアナミン−ホルムアルデヒド、グリコウリル、イソシアネート、オキシランエポキシ、ビスフェノール−Ａ、トリフェニルホスフィン、ビスフェノール−Ｆ、ノボラック、エピクロヒドリン、芳香族アミン、ｍ−フェニレンジアミン、水性エポキシ−アミン、メルカプタン架橋エポキシド、ポリスルフィド樹脂、酸および無水物架橋アクリルおよびポリエステル樹脂、エポキシドホモポリマー、レゾールフェノール樹脂、エポキシノボラック、陰極電着樹脂、天然油、１８炭素、オレイン酸およびリノール酸およびリノレン酸脂肪酸、加熱、吹き込み、脱水、マレイン酸化した変性油およびワニス、アマニアルキド、加工したモノグリセリド、スチレン化およびビニル変性アルキド、エポキシエステル、不飽和ポリエステル、調合した不溶性結晶性ワックス、酸素捕捉ポリマー、照射硬化、シリコーン変性アルキド、シリコーン樹脂、シラノール群、無機亜鉛豊富な、またはケイ酸亜鉛、アセトアセテート、アルデヒド、ホルムアルデヒド、マイケル受容体または反応物、アジリジン、ポリカルボジイミド、前記の類縁体、前駆体、中間体、ブレンド、混合物、組合せ、付加物、反応物および相が含まれる。
本発明の媒体用の熱可塑性樹脂の適切な例には、アクリル、ビニル、ハイスチレン樹脂、塩素化ゴム、セルロースエステル、およびセルロースエーテルが含まれる。特定の例には、ポリエチレン、ポリプロピレン、ポリテトラ−フルオロエチレン、ポリ塩化ビニル、ポリ塩化ビニル／ポリ酢酸ビニル、ポリスチレン、ポリアクリル酸エステルおよびポリメタクリル酸エステル、ニトロセルロース、ポリビニルブチラール、ポリ塩化ビニリデンおよびスチレンブタジエンが含まれる。適切な熱可塑性樹脂の例には、低密度ポリエチレン（ＬＤＰＥ）を含めたポリオレフィンおよびポリプロピレン、ポリ塩化ビニル（ＰＶＣ）、ポリアミド、ポリエステル、塩素化ポリエステルおよびセルロース−アセトブチレートが含まれる。以下は、本発明によって使用することが可能なフィルム形成樹脂のいくつかの簡単な説明である。該樹脂をまた熱硬化樹脂として使用するとき、硬化および／または硬化反応の簡単な説明もまた含まれる。
一実施形態では、微小生息環境維持性媒体には熱硬化樹脂が含まれる。熱硬化樹脂には、ウレタン、アミノ樹脂、アクリル樹脂、アルキド樹脂、エポキシ樹脂、フェノール樹脂、環式オレフィンゴム、ハロゲン化ポリオレフィン、ハロスルホン化ポリオレフィン、ポリブタジエンゴム、天然樹脂およびこれらの混合物が含まれる。
エポキシ
一実施形態では、微小生息環境維持性媒体は少なくとも１種のエポキシ樹脂を含む。本発明では、多種多様なエポキシ樹脂を使用することが可能である。一般的に、エポキシ樹脂は約３００から約１０００００までの分子量を有する。より一般的には、エポキシ樹脂は、エポキシ相当重量が約１５０から約１００００、またはエポキシ相当重量が約１０００から約３０００、または約１５００〜２５００である。本明細書およびクレームのここおよびその他で、この範囲および比の限界は一緒にすることが可能である。本発明で使用したエポキシ樹脂は、少なくとも１個のエポキシ基を内在することを特徴とする周知のエポキシ樹脂のいずれか１種またはいくつかであることが可能である。本明細書および添付のクレームで使用したように、「エポキシ樹脂」という用語は、エピハロヒドリンと水酸基含有化合物またはカルボン酸との縮合反応の反応生成物を意味するものである。
熱硬化エポキシ樹脂には、エポキシドまたはオキシラン基を内在することを特徴とする周知のいくつかの有機樹脂のいずれが含まれ、多種多様なこのような樹脂は市販されている。エポキシ基をベースとしたエポキシ樹脂の例は、ビスフェノール−Ａのジクリシジルエーテル、ノボラック、レゾール樹脂、水性エポキシアミン、フェノール樹脂−カチオンがある。このような樹脂は、脂肪族−芳香族が混合した分子構造であるか、または非ベンゼン様（すなわち、脂肪族または脂環式）を主体とした分子構造である。
エポキシ樹脂は、エーテル型か、またはエステル型である。エステル型エポキシ樹脂の例には、アルカリの存在下における１分子当たり２種以上のカルボン酸基を含有する化合物とエピクロロヒドリンまたはグリセロールジクロロヒドリンとの反応によって得られるポリグリシジルエステルが含まれる。このようなポリグリシジルエステルは、脂肪族ポリカルボン酸、たとえば、コハク酸、グルタル酸、アジピン酸、ピメリン酸、スベリン酸、アゼライン酸、セバシン酸、または２量化または３量化リノール酸、脂環式ポリカルボン酸、たとえば、テトラヒドロフタル酸、４−メチルテトラヒドロフタル酸、ヘキサヒドロフタル酸、および４−メチルヘキサヒドロフタル酸、および芳香族ポリカルボン酸、たとえば、フタル酸、イソフタル酸、およびテトラフタル酸から得ることができる。
エーテル型エポキシ樹脂は、１モル当たり少なくとも２個のアルコール性水酸基および／またはフェノール性水酸基を含有する化合物とエピハロヒドリンとをアルカリ条件下で、または酸性触媒の存在下で反応させ、その後アルカリ処理することによって得られる。単一の簡単な化合物の代わりとなるこのような反応生成物は、一般的にグリシジルポリエーテルの複合体混合物である。これらのエーテルは、非環式アルコール、たとえばエチレングリコール、ジエチレングリコール、および高級ポリ（オキシエチレン）グリコール、プロパン−１，２−ジオールおよびポリ（オキシプロピレン）グリコール、プロパン−１，３−ジオール、ポリ（オキシテトラメチレン）グリコール、ペンタン−１，５−ジオール、ヘキサン−２，４，６−トリオール、グリセロール、１，１，１−トリメチロールプロパン、ペンタエリスリトール、ソルビトール、およびポリエピクロロヒドリン、脂環式アルコール、たとえばレソルシトール、キニトール、ビス（４−ヒドロキシシクロヘキシル）メタン、および２，２−ビス（４−ヒドロキシシクロヘキシル）プロパン、および芳香核を有するアルコール、たとえばＮ，Ｎ−ビス（２−ヒドロキシエチル）アニリンおよびｐ，ｐ’ビス（２−ヒドロキシエチルアミノ）ジフェニルメタンから生成することが可能である。また、単核フェノール、たとえばレソルシノールおよびヒドロキノン、および多核フェノール、たとえばビス（４−ヒドロキシフェニル）メタン（別の場合ではビスフェノールＦとして知られている）、４，４’−ジヒドロキシジフェニル、ビス（４−ヒドロキシフェニル）スルホン、１，１，２，２−テトラキス（４−ヒドロキシフェニル）エタン、２，２−ビス（４−ヒドロキシフェニル）プロパン（他の場合ではビスフェノールＡとして知られている）、２，２−ビス（３，５−ジブロモ−４−ヒドロキシフェニル）プロパン、およびアルデヒド、たとえばホルムアルデヒド、アセトアルデヒド、クロラール、およびフルフルアルデヒドとフェノール自身から形成されたノボラック、および環が塩素原子または９個までの炭素原子を含有するアルキル基によって置換されたフェノール、たとえば４−クロロフェノール、２−メチルフェノール、および４−ｔｅｒｔ−ブチルフェノールから生成することが可能である。
一実施形態では、エポキシ樹脂は、脂肪族と芳香族が混合した分子構造、または主に非ベンゼン様（すなわち、脂肪族または脂環式）の分子構造のいずれかを有する。脂肪族−芳香族混合エポキシ樹脂は一般的に、たとえば、水酸化ナトリウムまたは水酸化カリウムなどの塩基の存在下で、ビス−（ヒドロキシ−芳香族）アルカンまたはテトラキス−（ヒドロキシ−芳香族）アルカンとハロゲン置換脂肪族エポキシドとの周知の反応によって調製される。好ましい一実施形態では、エポキシ樹脂はビスフェノール、特にビスフェノールＡのジグリシジルエーテルである。これらは、アルカリ触媒の存在下で、エピクロロヒドリンとビスフェノールＡとを反応させることによって生成される。操作条件を制御し、ビスフェノールＡに対するエピクロロヒドリンの比を変化させることによって、分子量の異なる生成物を生成することができる。
脂肪族−芳香族混合エポキシ樹脂は、たとえば、水酸化ナトリウムまたは水酸化カリウムなどの塩基の存在下で、ビス（ヒドロキシ−芳香族）アルカンまたはテトラキス−（ヒドロキシ−芳香族）アルカンとハロゲン置換脂肪族エポキシドとの周知の反応によって調製される。これらの条件下では、ハロゲン化水素がまず除去されて、エーテル結合を介して芳香核に脂肪族エポキシド基が結合する。次に、エポキシドを水酸基と縮合して、反応物の相対比および反応時間に応じて大きさが変化する重合化分子が形成する。
エピクロロヒドリンの代わりに、２個以上の炭素原子、一般に２個から約２０個、または３個から約１２個の炭素原子を含有するハロゲン置換脂肪族エポキシドを使用することができる。一般に、塩素置換末端アルキレンオキシド（エポキシド基がアルキル鎖の末端にあることが示された末端）、たとえばエピクロロヒドリンは、商用に利用されていること、および本発明のために有用なエポキシ樹脂を形成するために優れていることから有用である。
所望するならば、ハロゲン置換脂肪族エポキシドはまた、たとえば、ヒドロキシ、ケト、ニトロ、ニトロソ、エーテル、スルフィド、カルボアルコキシなどの置換基を含有することが可能である。
同様に、２，２−ビス−（ｐ−ヒドロキシフェニル）−プロパンの代わりに、約１６個以上の炭素原子、一般的に約１６個から約３０個の炭素原子を含有するビス−（ヒドロキシ芳香族）アルカンを使用することができる。これらの物質の例には、２，２−ビス−（１−ヒドロキシ−４−ナフチル）−プロパン、２，２−ビス（ｏ−ヒドロキシフェニル）プロパン、２，２−ビス−（ｐ−ヒドロキシフェニル）ブタン、３，３−ビス−（ｐ−ヒドロキシフェニル）ヘキサン、２−（ｐ−ヒドロキシフェニル）−４−（１−ヒドロキシ−４−ナフチル）オクタン、５，５−ビス−（ｐ−ヒドロキシ−ｏ−メチルフェニル）−デカン、ビス−（ｐ−ヒドロキシフェニル）メタン、２，２−ビス−（ｐ−ヒドロキシ−ｏ−イソプロピルフェニル）プロパン、２，２−ビス−（ｏ，ｐ−ジヒドロキシフェニル）プロパン、２−（ｐ−ヒドロキシフェニル）−５−（ｏ−ヒドロキシフェニル）ヘキサデカンなどが含まれる。所望するならば、ビス−（ヒドロキシ芳香族）アルカンは、たとえば、ハロゲン、ニトロ、ニトロソ、エーテル、スルフィド、カルボアルコキシなどの置換基を含有することが可能である。
その他の有用なエポキシ樹脂には、ビスフェノールＢ、Ｆ、ＧおよびＨなどのその他のビスフェノール化合物のジグリシジルエーテルが含まれる。前述の種々のビフェノールをベースとした種類のエポキシ樹脂は、様々な販売元から市販されている。一群は、一般商標名「Ｅｐｏｎ」樹脂として知られており、Ｓｈｅｌｌ  Ｃｈｅｍｉｃａｌ  Ｃｏｍｐａｎｙから市販されている。たとえば、「Ｅｐｏｎ  ８２０」は平均分子量約３８０のエポキシ樹脂で、２，２−ビス−（ｐ−ヒドロキシフェニル）プロパンおよびエピクロロヒドリンから調製される。同様に、「Ｅｐｏｎ  １０３１」は、平均分子量６１６のエポキシ樹脂で、エピクロロヒドリンおよび対称テトラキス−（ｐ−ヒドロキシフェノール）エタンから調製される。「Ｅｐｏｎ  ８２８」は分子量３５０〜４００で、エポキシド相当重量が約１７５〜２１０である。「Ｅｐｏｎ  １００１」は、平均分子量約１０００のエポキシ樹脂で、エポキシド相当重量が５００である。「Ｅｐｏｎ  １００７」は、平均分子量が約４５００で、エポキシ相当量が約１８５０から約２３００である。「Ｅｐｏｎ  １００９」は、エポキシド相当量が約２４００〜４０００である。一群は、一般商標名「Ｅｐｏｎ」樹脂として知られており、Ｓｈｅｌｌ  Ｃｈｅｍｉｃａｌ  Ｃｏ．から市販されている。
市販のその他の群のエポキシ樹脂は、一般商標名ＥＰＩ−ＲＥＺ（Ｃｅｌａｎｅｓｅ  Ｒｅｓｉｎ、Ｃｅｌａｎｅｓｅ  Ｃｏａｔｉｎｇｓ  Ｃｏｍｐａｎｙの一部門）で識別される。たとえば、ＥＰＩ−ＲＥＺ  ５１０およびＥＰＩ−ＲＥＺ  ５０９は、粘度およびエポキシ相当量が少し異なるジクリシジルエーテルまたはビスフェノールＡの市販グレードである。ＥＰＩ−ＲＥＺ  ５２２Ｆは、エポキシ相当量約６００のビスフェノールＡ−エピクロロヒドリン樹脂である。
エポキシ樹脂のその他の群は、Ｆｕｒａｎｅ  Ｐｌａｓｔｉｃｓ  Ｉｎｃ．（カリフォルニア、ロサンジェルス）から、一般商標名ＥＰＩＢＯＮＤおよびＥＰＯＣＡＳＴとして市販されている。たとえば、ＥＰＩＢＯＮＤ  １００Ａは、硬化促進剤がなくても堅い樹脂に硬化可能なＦｕｒａｎｅ社製の１成分エポキシ樹脂粉末である。
液体形態のエポキシ樹脂もまた、有用である。これらの液体形態には通常、保存容器から取り出すのを可能にするためにある程度の加熱を要する非常に粘稠な液体が含まれる。Ｄｏｗ  Ｃｈｅｍｉｃａｌ  Ｃｏｍｐａｎｙから入手できる「Ｄ．Ｅ．Ｒ．」樹脂という樹脂およびＲｅｉｃｈｈｏｌｄ  Ｃｈｅｍｉｃａｌｓ  Ｉｎｃ．から入手可能な「ＥＰＯＴＵＦ」液体エポキシ樹脂は、本発明に従った使用に好ましいこのような樹脂の例である。未希釈媒体中の「エポタフ（Ｅｐｏｔｕｆ）」液体エポキシ樹脂の一例、高粘度品番＃３７〜１４０は、エポキシド相当重量が１８０〜１９５で、摂氏２５度での粘度が１１０００〜１４０００ｃｐｓ（ＡＳＴＭ  Ｄ４４５）で、ガードナー色数の最高値が３である。これは、標準的な一般目的用エポキシ樹脂である。
本発明に有用な他の種類のエポキシ樹脂は、エポキシド化したノボラックで、特にエポキシクレゾールおよびエポキシフェノールノボラックである。これらは、ノボラック樹脂を反応させることによって、通常オルトクレゾールまたはフェノールおよびホルムアルデヒドとエピクロロヒドリンとを反応させることによって生成する。非ベンゼン様物質から得られたエポキシ樹脂、たとえば脂肪族または脂環式水酸基含有化合物はまた、本発明で使用することができる。非ベンゼン様分子構造を有するエポキシ樹脂は一般的に、当業界では脂肪族エポキシ樹脂または脂環式エポキシ樹脂と呼ばれる。脂環式類は、環式オレフィンの過酢酸エポキシ化およびテトラヒドロフタル酸などの酸とエピクロロヒドリンとの縮合とその後の脱ハロゲン化水素によって生成することができる。脂肪族エポキシ樹脂は、水酸基含有脂肪族および脂環式化合物、たとえば脂肪族ジオールおよびトリオールを反応させることによって調製することができる。たとえば、エチレングリコールまたはグリセロールをエピクロロヒドリン（および前述のその他のもの）などのハロゲン置換脂肪族エポキシドと反応させて、芳香族水酸基化合物から得られたエポキシ樹脂よりも粘度の低いことを特徴とする液体エポキシ樹脂を形成することができる。硬化したとき、このような脂肪族エポキシ樹脂は芳香族エポキシ樹脂ほど脆くなく、多くの場合、エラストマー特性を示す。脂肪族エポキシ樹脂は、たとえば、Ｓｈｅｌｌ  Ｃｈｅｍｉｃａｌ  ＣｏｍｐａｎｙおよびＲｅｉｃｈｈｏｌｄ  Ｃｈｅｍｉｃａｌｓ  Ｉｎｃ．を含めた様々な販売元から市販されている。特定の例には、約２３℃での粘度が９０〜１５０センチポイズで、エポキシド相当量が１４０〜１６５、および水酸基相当重量が約６５であるＳｈｅｌｌ  Ｃｈｅｍｉｃａｌ  Ｃｏｍｐａｎｙ製のＥｐｏｎ  ５６２が含まれる。該エポキシ樹脂は、エポキシ当量が１．０を上回るだろう。エポキシ当量とは、平均的なグリシジルエーテルまたはエステルに含まれる１，２−エポキシド基の平均数のことである。グリシジルポリエーテルおよびポリエステルを調製する方法の結果、それらは通常いくらか異なった分子量を有する化学化合物の混合物であるので、生成物のエポキシ当量は必ずしも整数２．０ではない。しかし、該当量は一般的に１．０と２．０との間の値である。エポキシ化ノボラック樹脂は一般的に、エピクロロヒドリンとフェノールホルムアルデヒド縮合物との反応によって調製される。エポキシド化ノボラックは、１分子当たり２個を上回るエポキシ基を含むことが可能で、エポキシ基７個以上を有するエポキシ化ノボラックが商用として有用である。１分子当たり２個を上回るエポキシ基を含有するエポキシド化ノボラックを使用すると、多くの架橋を含んだ生成物が得られる。非常に分子量の大きいエポキシ樹脂もまた、本発明で使用することが可能である。このような樹脂の群は、Ｓｈｅｌｌ  Ｃｈｅｍｉｃａｌ  Ｃｏｍｐａｎｙから、一般商標名「Ｅｐｏｎｏｌ」として市販されている。非常に分子量の大きい樹脂は、ビスフェノールＡおよびエピクロロヒドリンから得られ、Ｅｐｏｎｏｌ  Ｒｅｓｉｎ  ５３−ＢＨ−３５およびＥｐｏｎｏｌ  Ｒｅｓｉｎ  ５５−ＢＨ−３０として���販されている。
一実施形態では、該媒体にはエポキシ樹脂および少なくとも１種のハロゲン含有熱可塑性ポリマーを含む。塩化ビニリデンホモポリマーおよびコポリマーを含めたハロゲン含有ビニルポリマーおよびコポリマーは、エポキシ樹脂を組み合わせると有用である。塩化ビニリデンコポリマーには、塩化ビニリデンと塩化ビニルとのコポリマー、アクリルまたはニトリルとのコポリマーが含まれ、コモノマーの選択は所望する特性によって左右される。本発明のエポキシ樹脂と組み合わせて有用なポリフッ化ビニリデン樹脂は、Ｐｅｎｎｗａｌｔ  Ｃｏｒｐｏｒａｔｉｏｎを含めた様々な販売元から市販されている。Ｐｅｎｎｗａｌｔ社製のポリフッ化ビニリデンの特定の一例は、Ｋｙｎａｒ  ５００樹脂である。
本発明の水性組成物の樹脂成分はまた、エポキシ樹脂とエポキシ樹脂の特性を変更可能なその他の樹脂、たとえばアミン−ホルムアルデヒド樹脂、フェノール−ホルムアルデヒド樹脂、ポリアミド樹脂、ウレア樹脂、ポリオレフィン、ポリエステルなどとの混合物を含むことが可能である。
その他の実施形態では、エポキシ樹脂は有機アミンなどの塩基性化合物で中和することによって「可溶化」することが可能である。アミンの例には、アミンおよびヒドロキシアミンが含まれ、以下に説明したポリアミンおよびヒドロキシポリアミンが含まれる。アミンの例には、ジエチルアミン、トリエチルアミン、トリエタノールアミン、ジメチルエタノールアミンなどが含まれる。該エポキシ樹脂はまた、酸で中和することによって「可溶化」することが可能である。市販の酸で中和される水で還元可能なエポキシ樹脂の一例は、Ｔｈｅ  Ｇｌｉｄｄｅｎ  Ｃｏｍｐａｎｙ製の樹脂Ｋ−５２７６である。
エポキシエステルは、１個のエポキシド基に対して化学量論的に２個の脂肪酸を高温で反応させて調製することが可能で、エポキシ樹脂に存在するＯＨ基それぞれと脂肪酸１個との反応の成功率は９０％を上回る。これらの物質（エポキシエステル）は、優れた金属接着特性を有し、適切な薬剤で処理して、分解速度を１．５から２．５ｍｉｌ／年に合わせることが可能である。該エポキシエステルは、加水分解可能な基を含まない。
エポキシまたはフェノール樹脂は、ポリアミドおよび粘土触媒を使用して調製して、保存中間体での分離を防ぎ、および／または所望する媒体の形成を支持することができる。
イミダゾリンをエポキシ樹脂で使用して、媒体の適合性を高めたり、またはコールタール樹脂およびセルロース、およびニトロセルロースなどのその他の天然に生じる物質によるポリマーの形成を可能にしたりする。これらの物質は、添加物、および／または栄養素であることが可能である。
一実施形態では、エポキシ樹脂はグリシダールメタクリレートを含有するアクリルコポリマーとブレンドして、ＵＶによる生物分解速度の過剰加速に対するポリマーの感受性を抑制する。あるいは、脂環式エポキシドをグリシダールメタクリレートと一緒に、または代わりに使用することが可能である。
一実施形態では、硬化速度を変更するようにポリマーのＮ−Ｈ基（アミン水素官能基）を調節し、好ましい付加およびそれに続く架橋構造が可能となったエポキシ樹脂ポリマーを使用して該媒体を調製する。媒体の不活性な添加物が３０重量％を超えたとき、該架橋が生じることが可能である。
最終ポリマー中に薬剤としてメルカプタン、フェノールまたはこれらの組合せを含有するエポキシドから形成された媒体を使用することが可能で、フェノールおよび／またはメルカプタンは媒体の形成に対して化学量論的に過剰である。
一実施形態では、該媒体はノボラック樹脂を使用して調製され、該媒体には本明細書で説明したものなどの天然油が含まれる。有用な油の例には、キリ油、アマニ油、およびその他の天然物質が含まれる。
エピクロロヒドリンを使用したエポキシまたはフェノール樹脂では、最終的な架橋密度が減少し、特定のホスト生息環境用に目標とする生物分解速度に達する。
イソシアネート製剤を使用して媒体を形成することが可能で、３級アミン、金属塩、およびキレート剤、および有機金属化合物のいずれかを組み合わせて使用して微小生息環境維持性媒体、すなわち有機スズを提供する。微小生息環境維持性の原則においてスズの濃度は、全ての生物に対して毒性がなく、環境に「放出されない」という目的を維持した濃度である。
アミノ樹脂
一実施形態では、微小生息環境維持性媒体はアミノ樹脂を含む。該アミノ樹脂（アミノ樹脂またはポリアルキレンアミドと呼ばれることもある）は、アミノ型、−ＮＨ２の窒素を含有する窒素が豊富なポリマーである。アミノ基を有する開始物質は通常、アルデヒド（たとえば、ホルムアルデヒド）と反応して反応性モノマーを形成し、その後熱硬化性樹脂に重合化する。アミノ基を有する物質には、尿素、メラミン、ホルムアルデヒド、チオウレア、アニリン、ジシアノジアミド、トルエンスルホンアミド、ベンゾグアナミン、エチレンウレアおよびアクリルアミドとのコポリマーが含まれる。有用なアミノ樹脂の例には、メラミン−ホルムアルデヒドおよび尿素−ホルムアルデヒド樹脂が含まれる。
その他のアミンおよびアミドの縮合生成物、たとえば、トリアジン、ジアジン、トリアゾール、グアナジン、グアナミンおよびこのような化合物のアルキルおよびアリール置換誘導体（アルキルおよびアリール置換ウレアおよびアルキルおよびアリール置換メラミンを含める）のアルデヒド縮合体もまた、使用することができる。このような化合物のいくつかの例は、Ｎ，Ｎ’−ジメチルウレア、ベンゾウレア、ジシアンジアミド、２−クロロ−４，６−ジアミノ−１，３，５−トリアジンおよび３，５−ジアミノトリアゾールである。メラミンおよびウレアをベースとした架橋樹脂のその他の例には、メチル化メラミン−ホルムアルデヒド樹脂を含めたアルキル化メラミン樹脂、たとえばヘキサメトキシメチルメラミン、アルコキシ基が１〜４個の炭素原子を有するアルコキシメチルメラミンおよびウレア、たとえばメトキシ、エトキシ、プロポキシ、またはブトキシメチルメラミンおよびジアルコキシメチルウレア、アルキロールメラミンおよびウレア、たとえばヘキサメチロールメラミンおよびジメチロールウレアが含まれる。アミノ樹脂架橋樹脂は、アルキド樹脂、ポリエステル樹脂、エポキシ樹脂またはアクリル樹脂などのその他の熱硬化性樹脂と組み合わせて使用することが可能である。
アミノ樹脂は、ホルムアルデヒドなどのアルデヒドとアミノ基またはアミド基を有する物質との添加生成物をベースとしている。ホルムアルデヒドと、メラミン、ウレアまたはベンゾグアナミンとの反応から得られた縮合生成物が最も一般的である。これらの縮合生成物はモノマーまたはポリマーであることが可能である。
メラミン−ホルムアルデヒドおよびウレア−ホルムアルデヒド樹脂は、微小生息環境維持性媒体で有用である。これらの樹脂は主として水酸基を有する樹脂のための架橋剤として使用される。メラミン−ホルムアルデヒドおよびウレア−ホルムアルデヒド樹脂は、ホルムアルデヒドとメラミンまたはウレアとの反応の生成物である。メラミンは一般的に高程度の架橋を提供するが、メラミンまたはウレア樹脂（またはそれらの混合物）のいずれかを架橋剤として使用することが可能である。有用なメラミンおよびウレア樹脂は、アルコキシアルキルおよびアルキロールメラミンおよびウレアである。特定の例には、アルコキシ基が１〜４個の炭素原子を有するアルコキシメチルメラミンおよびウレア、たとえば、ヘキサ−アルコキシ（メトキシ、エトキシ、プロポキシ、ブトキシおよび混合アルコキシ）メチルメラミンおよびジアルコキシメチルウレア、およびアルキロールメラミンおよびウレア、たとえばヘキサメチロールメラミンおよびジメチロールウレアが含まれる。これらの架橋剤は、架橋可能な樹脂がアルキド樹脂、ポリエステル樹脂、エポキシ樹脂またはアクリル樹脂のとき、特に有用である。セルロース樹脂は、アミノ樹脂と共にあることが可能なその他の種類の樹脂である。
一実施形態では、該アミノ樹脂架橋樹脂は少量でもその他の熱硬化性樹脂、たとえば水溶性アルキド樹脂、水溶性ポリエステル樹脂、水溶性アクリル樹脂と架橋するために有用である。たとえば、有用な組合せには、エポキシ樹脂および架橋アミン樹脂が含まれる。
簡単な系において、媒体はアミノ樹脂とホルムアルデヒドを使用して形成され、該ホルムアルデヒドは化学量論的に不均衡に存在するか、または該ホルムアルデヒドはマトリックス中で反応しない形態またはゾルとして存在する。
他の例は、アミノ樹脂およびウレア−ホルムアルデヒドが前記のように架橋しており、特定のホスト生息環境のために媒体のより速やかな分解が望まれる。該ウレアはまた、生物制限剤および／または栄養源として使用することができる。
他の媒体は、アクリルポリオールとメラミンまたはイソシアネートまたは約６％から約１８％、または約１２％のスチレンと組み合わせて使用して形成することが可能で、標的のホスト生息環境において生物分解可能な架橋を実現するために水酸基含有モノマーが化学量論的に調節されている。
ポリウレタン
一実施形態では、微小生息環境維持性媒体のポリマーはポリウレタンである。該ポリウレタン樹脂は、それぞれが少なくとも１個の反応性水素原子を有する少なくとも２個のアミノ窒素原子を有する化合物など公知の薬剤で架橋するか、または硬化することが可能なイソシアネート末端ポリウレタンプレポリマーを形成するために、有機ジイソシアネートとポリアルキレンエーテルグリコールおよび水酸基末端ポリエステルなどの活性水素含有物質とを反応させて形成されたものである。あるいは、該活性水素化合物、有機ジイソシアネートおよび鎖伸長剤を同時に反応させて所望するポリマーを形成することができる。
ポリエステル−ウレタン樹脂は、脂肪族ジカルボン酸および１モル過剰な脂肪族グリコールの多縮合によって調製される水酸基末端ポリエステルを使用して調製することが可能である。他の実施形態では、該ポリエステル−ウレタン樹脂は、開始剤として２機能性化合物を存在させて環式エステルの開環重合化によって調製される。該ポリエステルは、本明細書で説明した１種または複数のジカルボン酸および本明細書で説明した１種または複数の脂肪族グリコールの多縮合によって得られる。該樹脂の例は、アジピン酸、セバシン酸、マレイン酸、およびその他のジカルボン酸とエチレン−グリコール、１，２−プロピレングリコール、１，４−ブチレングリコール、１，３−ブチレングリコールなどとの反応によって得られたものである。環式エステルの重合化によって調製されたポリエステルの例は、１，４−ブチレングリコール、エチレングリコールまたはジエチレングリコールを含めることが可能なグリコールなどの開始剤の存在下で、イプシロン−カプロラクタン、デルタ−メチル−イプシロン−カプロラクタンおよびベータ−プロピオラクタンによって調製されるものである。
ポリアルキレンエーテルウレタンは、イソシアネートと、ポリエーテルポリオールを含めた本明細書で説明したものなどの重合化多水酸基化合物、たとえばポリアルキレンエーテルグリコール、ポリアルキレンアリーレンエーテル−チオエーテルグリコールおよびポリアルキレンエーテルトリオールとの反応によって調製される。ポリアルキレンエーテルグリコールおよびトリオールが好ましく、これらには式
ＨＯ（ＲＯ）ｎＨ
を有するグリコールが含まれ、式中Ｒはそれぞれの場合において同一である必要がないアルキレン遊離基であり、ｎは整数である。代表的なグリコールには、ポリエチレンエーテルグリコール、ポリプロピレンエーテルグリコールおよびポリテトラメチレンエーテルグリコールが含まれる。代表的なポリアルキレンエーテルトリオールは、１種または複数のアルキレンオキシドと１種または複数の低分子量脂肪族トリオールを反応させることによって形成される。最も一般的に使用されるアルキレンオキシドは、分子量が約４４から２５０までの間で、これらにはエチレンオキシド、プロピレンオキシド、ブチレンオキシド、１，２−エポキシブタンおよび２，３−エポキシブタンが含まれる。エチレン、プロピレンおよびブチレンオキシドが特に有用である。最も一般的に使用される脂肪族トリオールの分子量は、約９２から約２５０までの間である。例には、グリセロール、１，２，６−ヘキサントリオールおよび１，１，１−トリメチロールプロパンが含まれる。ポリアルキレンエーテルトリオールの代表的な例には、１，２−プロピレンオキシド６０８部とグリセリン９２部とを反応させることによって生成したポリプロピレンエーテルトリオール（分子量７００）、および１，２−プロピレンオキシド５８６６部と１，２，６−ヘキサントリオール１３２部とを反応させることによって生成したポリプロピレンエーテルトリオール（分子量６０００）が含まれる。
ポリイソシアネートと反応させてウレタンを形成できるその他の活性水素含有化合物は、ツェレビチノフ法によって測定したとき少なくとも１個の活性水素原子を有する少なくとも２個の基を含有する長鎖ポリマーである。このような化合物の例には、ポリエステルおよび前述の重合化多水酸基化合物に加えて、ポリアミド、ポリエポキシド、フェノールとアルキレンオキシドとの反応生成物、ホルムアルデヒド樹脂、オレフィン−一酸化炭素コポリマーの水素化生成物およびポリエピハロヒドリンが含まれる。
該媒体に使用することができるポリマーには、油を含まないポリエステル樹脂、不飽和ポリエステル樹脂、アルキド樹脂、アクリル樹脂およびエポキシ樹脂が含まれる。該ポリマーにはまた、ジ−またはポリイソシアネート基（−ＮＣＯ−）を有する中間体（たとえば、イソシアネート硬化型）がジ−または多水酸基を有する種と反応するとき形成するウレタン樹脂が含まれる。イソシアネート官能基と反応させるために使用する種は、２個以上の活性水素を有する水素供与体として説明することができる。ポリウレタンコーティングの調製に使用される水素供与体はたくさんあるが、水酸基をベースとした系が特に有用である。有用な水酸基をベースとした系には、ヒドロキシル化アクリル、ヒドロキシル化（飽和）ポリエステル、エポキシドおよびその他のポリエーテルをベースとしたポリオール、ポリカプロラクタンをベースとしたポリオール、ヒマシ油誘導体およびポリアミド、フェノールおよびアミノ系が含まれる。有用なイソシアネート末端種には、脂肪族種、たとえばヘキサメチレンジイソシアネートおよびイソホロンジイソシアネートおよび芳香族種、たとえばトルエンジイソシアネートおよびジフェニルメチルジイソシアネートが含まれる。
一実施形態では、ウレタンはイソシアネートによって亜鉛金属または銅金属と結合して、摩耗耐性が必要とされる最大限の耐久性を備えた適切な媒体を形成する。これは、作業船が喫水線で連続的に構造部分にぶつかり、コーティングまたは媒体に摩食または侵食が認められることが多く、腐食および付着から基材を防御することが非常に困難な状況が引き起こされている構造物上の付着が最も甚だしい領域、石油掘削用プラットフォームおよび掘削リグに使用するためにうってつけの非常に耐久性のある媒体である。
他の実施形態では、脂肪族イソシアネート架橋ポリオール（ウレタン）が使用され、その場合、予備反応物またはプレポリマーまたは付加物を使用することによって、最終硬化媒体の分解速度、したがってその媒体の生物学的利用性を変える。
強靱ではあるが高価な海用媒体は、ウレタンから生成されたもので、硬化工程で水分を注意深く管理して、媒体中の最終的な水分量によって特に加水分解による分解速度が直ちに決定される厳重に制御された反応段階において水を排除することによって形成される。
アクリル樹脂
他の実施形態では、微小生息環境維持性媒体のポリマーはアクリル樹脂である。該アクリル樹脂は、官能基含有モノマーと他の共重合可能なモノマーとを通常方法で適切に組み合わせて重合化することによって得られる。重合温度は、通常約６０℃から約１００℃の間で、重合時間は通常約０．５時間から約１５時間、または約１時間から約１２時間、または約３時間から約１０時間の範囲内である。該官能基含有モノマーの例には、水酸基含有モノマー、たとえばベータ−ヒドロキシエチルアクリレート、ベータ−ヒドロキシプロピルアクリレート、ベータ−ヒドロキシエチルメタクリレート、ベータ−ヒドロキシプロピルメタクリレート、Ｎ−メチロールアクリルアミドおよびＮ−メチロールメタクリルアミド、カルボキシル基含有モノマー、たとえば、アクリル酸、メタクリル酸、イタコン酸、マレイン酸、フマル酸、ならびにマレイン酸およびフマル酸とモノアルコールとのモノエステル、アルコキシ基含有モノマー、たとえばＮ−ブトキシメチルメタクリルアミドおよびＮ−ブトキシメチルアクリルアミド、およびエポキシ基含有モノマー、たとえばグリシジルメタクリレート、グリシジルアクリレートおよびアリルグリシジルエーテルが含まれる。これらのモノマーは単独で、または２種類以上を組み合わせて使用することが可能である。該官能基含有モノマーは、モノマー全体の約５重量％から約４０重量％の量で使用される。
これらの官能基含有モノマーと共重合するモノマーの例には、オレフィンの不飽和モノマー、たとえばエチレンプロピレンおよびイソブチレン、芳香族モノマー、たとえばスチレン、ビニルトルエンおよびアルファメチルスチレン、メタクリル酸および１個から約１８個の炭素原子を有するアルコールのエステル、たとえばメチルメタクリレート、エチルメタクリレート、プロピルメタクリレート、ｎ−ブチルメタクリレート、イソブチルメタクリレート、シクロヘキシルメタクリレート、２−エチルヘキシルメタクリレートおよびラウリルメタクリレート、約１個から約１１個の炭素原子を有するカルボン酸のビニルエステル、たとえば酢酸ビニル、プロピオン酸ビニルおよび２−エチルヘキシル酸ビニル、ならびに塩化ビニル、アクリロニトリルおよびメタクリロニトリルが含まれる。これらは単独で、またはそれらの２種以上の混合物の形態で使用することが可能である。有用な市販のアクリル樹脂の例には、Ｂ．Ｆ．Ｇｏｏｄｒｉｃｈ製のＣａｒｂｏｓｅｔ  ＣＲ−７８５、スチレン−アクリルエマルジョン、Ａｍｅｒｉｃａｎ  Ｃｙａｎａｍｉｄ製のＲｅｓｉｎ  ＸＣ−４００５、水溶性のアクリルなどが含まれる。
アルキド樹脂
その他の実施形態では、微小生息環境維持性媒体には、アルキド樹脂が含まれる。該アルキド樹脂は、公知の技術を使用して、乾性油の存在下で、２水酸基または多価アルコールと多塩基酸または無水物を反応させることによって得られる。多水酸基化合物および多塩基酸は、本明細書で説明したもののいずれかであることが可能である。２水酸基または多価アルコールの例には、グリセロール、ペンタエリスリトール、ソルビトールおよびジエチレングリコールが含まれる。多塩基酸または無水物の例には、フタル酸、イソフタル酸、無水マレイン酸、無水フマル酸、非複合リノール酸、オレイン酸、アジピン酸、アゼライン酸、セバシン酸、無水テトラクロロフタル酸、および無水クロレンド酸が含まれる。乾性油の例には、ダイズ油、アマニ油、脱水ヒマシ油、不酸化ヒマシ油およびココナツ油、キリ油、魚油、ヒマワリ油、クルミ油、ベニハナ油およびトール油が含まれる。これらのアルキド樹脂は、たとえばグリセロール、無水フタル酸および乾性油を約２１０℃から約２３５℃の範囲の温度で直接融合させることによって生成することが可能である。次いで、溶媒を添加して固形物含量を調節する。乾性油の量は、目的とする用途に応じて変化させる。本発明のハイソリッド組成物に関しては、乾性油の濃度を最小限にとどめることが好ましい。
一実施形態では、ポリマーはグリセリン、ペンタエリスリトールまたはトリメチロプロパンを媒体のベースとして使用した二塩基酸、ポリオール、および脂肪酸のエステル化混合物のアルキド樹脂である。他の実施形態では、該媒体は二塩基酸無水フタル酸の樹脂を亜鉛微粒子と共に使用することによって形成される。該媒体はまた、イソフタル酸を単独で、またはテレフタル酸と組み合わせて使用することによって変更したアルキド樹脂であることが可能である。他の実施形態では、該アルキド樹脂では、安定性を高めるためにテレフタル酸を使用する。一実施形態では、該媒体はポリエステルなどのアルキド樹脂で調製され、脂肪酸で鎖停止される。
他の実施形態では、伝統的なアルキド樹脂を本明細書で説明したエポキシまたはその他の樹脂系と組み合わせて使用する。これらは水生植物環境ならびに標準的な水生息環境において有用である。一実施形態では、鎖停止剤として安息香酸を含有するアルキド樹脂を使用して該媒体を形成する。
ポリエステル
ポリエステル樹脂は、一般的にポリカルボン酸またはその誘導体（無水物、Ｃ１〜８アルキルエステルなど）および多価アルコールの縮合生成物である。該ポリエステル樹脂には通常約５０重量％から約９５重量％、好ましくは約５５重量％から約９０重量％、より好ましくは約６０重量％から約８５重量％の不飽和ポリエステル樹脂系が含まれる。一実施形態では、該ポリエステル樹脂は酸の数が少なく、たとえば約３０個未満、好ましくは約２０個以下で、該不飽和ポリエステル樹脂系を噴霧によって適用する場合良好な噴霧特性を示す。他の実施形態では、該ポリエステルは分子量分布（Ｍｗ／Ｍｎ）が狭い。該分子量分布は、一般的に約２から約８、好ましくは約２．５から約５である。一実施形態では、該ポリエステル樹脂はジシクロペンタジエンオレフィン、アルコールまたは酸を含まない。
該ポリエステルを調製するために使用する多価アルコールは、一般的に約４個から約１２個、好ましくは約４個から約８個の炭素原子を有する。一実施形態では、多価アルコールはネオ構造をしており、たとえば炭素原子が単独で他の炭素原子に結合している。多価アルコールの例は本明細書に挙げるが、グリセロール、ペンタエリスリトール、ジペンタエリスリトール、トリペンタエリスリトール、トリメチルロールエタン、トリメチロールプロパンおよびジトリメチロールプロパンが含まれる。
一実施形態では、該ポリエステル樹脂は、エステル交換触媒で調製される。該触媒は、約０．０５重量％から約２重量％の量で存在する。エステル交換触媒には、金属含有触媒、金属グリコシド、たとえばアンチモングリコシド、水素化ホウ素アルカリ金属、たとえば水素化ホウ素ナトリウム、水素化ホウ素カリウム、水素化ホウ素マグネシウム、水素化ホウ素カルシウム、水素化ホウ素アンモニウム、水素化ホウ素チタニウム、および水素化ホウ素スズ、酸化金属、たとえば酸化ベリリウム、酸化マグネシウム、３酸化アンチモン、酸化スズ（ＩＶ）、および酸化ジブチルスズ、水酸化金属、たとえば、水酸化マグネシウム、酢酸金属、たとえば酢酸マグネシウム、酢酸マンガン、酢酸スズ（ＩＶ）、炭酸金属、たとえば炭酸リチウム、炭酸ナトリウム、炭酸カリウム、炭酸マグネシウム、炭酸スズ（ＩＶ）、テトラアルキル金属、たとえばテトラアルキルチタン、たとえばテトライソプロピルチタン、テトラ−ｎ−ブチルチタン、およびテトラキス（２−エチルヘキシル）チタン、およびテトラアルキルジルコニウム、たとえば、テトライソプロピルジルコニウム、テトラ−ｎ−ブチルジルコニウム、テトラキス（２−エチルヘキシル）ジルコニウム、および硝酸金属、たとえば硝酸スズ（ＩＶ）が含まれる。その他の適切なエステル交換触媒には、たとえば、ブレーンステッド酸、たとえば硫酸およびルイス酸、たとえばアルミニウムトリイソプロポキシドが含まれる。好ましいエステル交換触媒は、約同部ずつのアンチモングリコシド、（Ｓｂ２（ＯＣＨ２ＣＨ２Ｏ）３）、および酢酸マグネシウムである。
他の実施形態では、該ポリエステル樹脂はポリオールと脂肪族カルボン酸との反応生成物を使用して調製する。該反応生物は、ポリエステル樹脂の調製に使用することが可能な平均２個、３個またはそれ以上の、好ましくは２個の残留水酸基を含むことが可能である。残留水酸基は、ポリオールと脂肪酸との反応後残留したものである。該残留水酸基は、不飽和ポリエステル系の調製で反応する。該ポリオールには、３個以上の水酸基を有し、約３個から約１２個、または約３個から約８個の炭素原子を有するもの、たとえば本明細書で挙げたものが含まれる。該脂肪酸には、約８個から約３０個、約１２個から約２４個、約１４個から約２２個の炭素原子を有するものが含まれる。脂肪酸の例には、ドデカノン酸、ヘキサデカノン酸、ステアリン酸、パルミチン酸、オレイン酸などが含まれる。好ましい反応生成物は、グリセロールをベースとしており、たとえばグリセロールモノステアリン酸エステルである。一実施形態では、該脂肪酸は飽和脂肪酸である。
他の実施形態では、該ポリエステル樹脂は、脂肪族１級アルコール、脂肪族エポキシド、脂肪族モノカルボン酸およびそれらの混合物から成る群であって、群のそれぞれの要素が約１００個までの炭素原子を有する群から選択された少なくとも１種の脂肪族反応物から調製することが可能である。一実施形態では、これらの物質は約１２個から約９０個、または約２５個から約８０個の炭素原子を含む。一実施形態では、これらの物質は飽和されている。脂肪族アルコールの例には、オレイルアルコール、ラウリルアルコール、ステアリルアルコール、ＵＮＩＬＩＮ  ４２５（平均Ｃ３０、直鎖状１級アルコール）、ＵＮＩＬＩＮ  ５５０（平均Ｃ４０、直鎖状１級アルコール）およびＵＮＩＬＩＮ  ７００（平均Ｃ５０、１級アルコール）が含まれる。ＵＮＩＬＩＮアルコールはＰｅｔｒｏｌｉｔｅ  Ｃｏｒｐｏｒａｔｉｏｎから市販されている。脂肪族エポキシドには、エポキシ化脂肪族アルコール、たとえばオレイルエポキシド、ステアリルエポキシド、エポキシ化ダイズ油、エポキシ化アマニ油、エポキシ化Ｃ８〜５０アルファ−オレフィンなどが含まれる。
該ポリエステルの調製に使用したカルボン酸およびその誘導体は一般的に、２塩基不飽和、好ましくはアルファ、ベータ−オレフィン型不飽和カルボン酸またはその誘導体である。これらのカルボン酸およびその誘導体の例には、マレイン酸、フマル酸、クロロマレイン酸、イタコン酸、シトラコン酸、メチレングルタル酸およびメサコン酸およびそれらのエステルまたは好ましくは無水物、ならびにコハク酸、グルタル酸、ｄ−メチルグルタル酸、アジピン酸、セバシン酸、ピメリン酸、無水フタル酸、ｏ−フタル酸、イソフタル酸、テレフタル酸、ジヒドロフタル酸、テトラヒドロフタル酸、テトラクロロフタル酸、ドデカンジカルボン酸、無水ナディック酸、ｃｉｓ−５−ノルボルネン−２，３−ジカルボン酸または無水物、ジメチル−２，６−ナフタレンジカルボキシレート、ジメチル−２，６−ナフタレンジカルボン酸、ナフタレンジカルボン酸または無水物および１，４−シクロヘキサンジカルボン酸が含まれる。１塩基、３塩基または高級多塩基カルボン酸、たとえば、エチルヘキサノン酸、メタクリル酸、プロピオン酸、安息香酸、１，２，４−ベンゼントリカルボン酸または１，２，４，５−ベンゼンテトラカルボン酸はまた、ポリエステル樹脂の調製で使用することが可能である。
一実施形態では、カルボン酸およびその誘導体は、非芳香族カルボン酸または誘導体および芳香族カルボン酸または誘導体の組合せである。様々な酸およびその誘導体の例を本明細書で開示する。一実施形態では、非芳香酸は一般的に非芳香族カルボン酸または誘導体のモルの約４０％から約７０％、または約４０％から約６５％、または約４５％から約６０％で存在する。これらのカルボン酸は一般的に、約３個から約１２個、または約３個から約８個、または約４個から約６個の炭素原子を有する。有用な酸または誘導体は、マレイン酸またはフマル酸またはエステルおよび無水マレイン酸である。他の実施形態では、芳香族カルボン酸またはその誘導体は一般的に、モルで約３０％から約６０％、または約３５％から約６０％、または約４０％から約５５％の量で存在する。芳香族カルボン酸またはその誘導体は、約８個から約１８個、好ましくは約８個から約１２個の炭素原子を有する。該芳香族カルボン酸およびその誘導体は本明細書で開示する。該芳香族カルボン酸およびその誘導体は本明細書で開示したが、有用な芳香族カルボン酸および誘導体には、無水フタル酸、ｏ−フタル酸、イソフタル酸などが含まれる。
前述のように、ポリエステル樹脂は、多価アルコール、好ましくはグリコールから調製される。適切な多価アルコールには、アルカンジオールおよびオキサ−アルカンジオール、たとえば、エチレングリコール、１，２−プロピレングリコール、プロパン−３−ジオール、１，３−ブチレングリコール、ブテン−１，４−ジオール、ヘキサン−１，６−ジオール、２，２−ジメチルプロパン−１，３−ジオール、ジエチレングリコール、トリエチレングリコール、ポリエチレングリコール、シクロヘキサン−１，２−ジオール、２，２−ビス−（ｐ−ヒドロキシシクロヘキシル）−プロパン、ブテン−１，４−ジオール、５−ノルボルネン−２，２−ジメチルロール、２，３−ノルボルネンジオール、およびシクロヘキサンジメタノールが含まれる。
一実施形態では、該多価アルコールはネオペンチルグリコールおよびプロピレングリコールである。該ポリエステル樹脂は一般的に、多価アルコールから調製され、この多価アルコールのモルの約４５％から約７０％、または約５０％から約６５％がネオ構造を有する。このようなアルコールの例には、ネオペンチルグリコール、ジメチルプロパン−１，３−ジオール、２，２−ジメチルヘプタンジオール、２，２−ジメチルオクタンジオール、２，２−ジメチル−１，３−プロパンジオール、ペンタエリスリトール、ジペンタエリスリトール、トリペンタエリスリトール、トリメチロールプロパン、ジトリメチロールプロパン、２，２，４−トリメチル−１，３−ペンタンジオール、２−ブチル−２−エチル−１，３−プロパンジオール、３−ヒドロキシ−２，２−ジメチルプロピル３−ヒドロキシ−２，２−ジメチルプロパネートなどが含まれる。
他の実施形態では、該不飽和ポリエステルは、ネオ構造を有するアルコールから調製される。この実施形態では、多価アルコールのモルの８０％、または９０％を上回る構造、または全体がネオ構造を有する。ネオ構造を含有する多価アルコールの例は、本明細書で説明する。
一実施形態では、該ポリエステルは反応性希釈剤を含む市販の従来の不飽和ポリエステルである。これらは、１種または複数の前記ポリカルボン酸または誘導体および１種または複数の前記多価アルコールから調製される。一実施形態では、従来のポリエステルは、非芳香族および芳香族カルボン酸またはその誘導体の組合せ、好ましくはフタル酸および無水マレイン酸から調製される。該ポリオールは一般的にネオペンチルグリコールおよびプロピレングリコールである。従来のポリエステルは一般的に前述したものなどの反応性希釈剤を約２０％から約４５％、好ましくは約３０％から３８％含む。該不飽和ポリエステル樹脂は一般的に、約５５％から約８５％の量で存在する。市販のポリエステル樹脂は、多くの会社からオルトまたはイソポリエステルとして市販されている。これらの会社の例には、Ｒｅｉｃｈｏｌｄ  Ｃｈｅｍｉｃａｌ、Ａｓｈｌａｎｄ  Ｃｈｅｍｉｃａｌ、Ｈｕｌｓ  ＡＧ、およびＡｌｐｈａ  Ｒｅｓｉｎが含まれる。
耐久性を必要とする産業での適用においてウレタンアルキドの摩耗耐性を改善し、加水分解耐性を適度にするために、アルキド樹脂の二塩基酸の一部または全てをジイソシアネート（ＴＤＩ）で置換する。
主鎖にマレイン酸エステルおよび／またはフマル酸エステルを有する不飽和ポリエステル樹脂によって、程度の高い吸蔵を管理できる遊離基のための部位を生じる優れた媒体が形成される。他の実施形態では、過酸化物開始剤を有するスチレンがポリエステルと反応する。
他の実施形態では、該媒体はモノグリセリド加工油および脂肪酸、他のグリセリンまたはその他のポリオール、たとえば本明細書で説明したものをエステル交換触媒の存在下で加熱することによって調製したアルキド樹脂を使用して形成される。エステル交換触媒の例は、テトライソプロピルチタン酸エステルである。該反応混合物を約２３０〜２５０℃まで加熱する。次いで、無水フタル酸をこの反応に添加する。共沸によって水分を除去するためにキシレンを使用することが可能である。
一実施形態では、脂肪酸を使用してグリセリンを含まないアルキド樹脂媒体を調製する。該樹脂は、脂肪酸、二塩基酸およびポリオールから調製する。一実施形態では、生物分解をもたらすために該反応を完全には行わない。
一実施形態では、該媒体はポリオールおよびポリマー鎖当たり２個以上のメタクリレートまたはアクリレート基を含む不飽和ポリエステル樹脂とメタクリル酸または機能性イソシアネートまたは水酸基機能性メタクリレートモノマーを有するエポキシド機能性樹脂のポリマーおよびオリゴマーで形成され、標準的な適用技術が実用できない操作生成物において特有の性能を備えた照射硬化媒体を生じる。
微小生息環境維持性媒体で有用なポリエステルの中には、芳香族二塩基酸およびアルキレングリコールのポリエステルがある。該ポリエステルはまた、少なくともいくつかの対称性芳香族ジカルボン酸を含む芳香族ジカルボン酸の混合物、１種または複数のアクリルジカルボン酸、および１種または複数のジオールから得ることが可能である。対称性芳香族ジカルボン酸の例には、テレフタル酸、ジ安息香酸、エチレンビス−ｐ−オキシ安息香酸、テトラメチレンビス−ｐ−オキシ安息香酸、および２，６−ナフタル酸が含まれる。対称性ジカルボン酸と一緒に使用できるその他の芳香族ジカルボン酸には、ｏ−フタル酸、イソフタル酸などが含まれる。
二塩基酸と反応してポリエステルを形成するグリコールは、式（ＩＩ）
ＨＯ（Ｙ）ＯＨ
によって表されるグリコールで、式中、Ｙは約２個から約１０個、または２個から約６個、２個から約４個の炭素原子を含むアルキレン基である。このようなグリコールの例には、エチレングリコール、１，２−および１，３−プロパンジオール、１，４−ブタンジオール、ネオペンチルグリコール、１，６−ヘキサンジオール、ポリエチレングリコールなどが含まれる。該ポリエステルに取り込むことができる代表的なアクリルジカルボン酸は、式（ＩＩＩ）
ＨＯＯＣＣＨ２ＸＣＨ２ＣＯＯＨ
によって特徴づけられ、式中、Ｘは２個から約８個の炭素原子を含む直鎖である。一実施形態では、２種以上のアクリルジカルボン酸の混合物を使用し、混合物中の該アルキルジカルボン酸は互いに直鎖の炭素原子が少なくとも３個異なる。前記の式（ＩＩＩ）によって表されるアクリルジカルボン酸の特定の例には、アジピン酸、ピメリン酸、スベリン酸、アゼライン酸、オキシ−ジブチル酸、セバシン酸、５−オキサ−１，１０−デカン２酸、４−ｎ−プロピルスベリン酸、ドデカン２酸、トリデカン２酸などが含まれる。有用なポリエステルには、テレフタル酸、アゼライン酸およびペンタメチレングリコール；テレフタル酸、イソフタル酸およびアジピン酸；テレフタル酸、イソフタル酸、アジピン酸およびセバシン酸；テレフタル酸、イソフタル酸、アジピン酸およびエチレングリコールなどから調製されたものが含まれる。このような混合物のコポリエステルは、公知の技術によって調製することができ、前記で確認したジカルボン酸から直接調製することが可能で、またはコポリエステルは前記ジカルボン酸の低級アルキルエステル、たとえばテレフタル酸ジメチル、イソフタル酸ジメチル、セバシン酸ジメチル、アジピン酸ジメチルなどから調製することができる。コポリエステルを調製する方法は、たとえば、米国特許第２６２３０３３号（Ｓｎｙｄｅｒ）および第２８９２７４７号（Ｄｙｅ）に記載されており、いずれも少なくとも対称性芳香族ジカルボン酸の部分から得られた直鎖コポリエステルの開示を参考として本明細書に援用した。
一実施形態では、該樹脂は架橋熱可塑性ポリエステルである。特に有用なのは、水酸基を含有する直鎖飽和ポリエステル樹脂である。該直鎖飽和ポリエステル樹脂は、水酸基の数が約５個から約６０個、より一般的には水酸基の数が約５個から約１５個であることによって特徴づけられることが可能である。該直鎖飽和ポリエステル樹脂の分子量は、約５０００から約５００００以上の範囲である。水酸基の数が約５個から約１５個で、分子量が約１００００から約２００００である直鎖ポリエステル樹脂が本発明では有用である。該直鎖ポリエステルは一般的に、芳香族ジカルボン酸の混合物およびグリコールの混合物から得ることができる。該芳香族ジカルボン酸は本明細書で説明するが、テレフタル酸、ジ安息香酸、エチレンビス−ｐ−オキシ−安息香酸、２，６−ナフタル酸、オルトフタル酸、イソフタル酸などが含まれる。テレフタル酸およびイソフタル酸の混合物は特に有用である。該グリコールは本明細書で説明するが、エチレングリコール、１，２−および１，３−プロパンジオール、１，４−ブタンジオール、ネオペンチルグリコール、１，６−ヘキサンジオールなどが含まれる。特に有用な混合物は、エチレングリコールおよびネオペンチルグリコールの混合物である。
水酸基を含有する特に有用な直鎖ポリエステルは、テレフタル酸、イソフタル酸、エチレングリコールおよびネオペンチルグリコールの混合物から得られる。４種類の成分の相対量は、広範囲に変化させることが可能である。たとえば、該ポリエステル樹脂は、約２０から約６０モルパーセントのテレフタル酸、約１５から約５０モルパーセントのイソフタル酸、および１０から約５０モルパーセントのグリコール混合物を含む混合物から得ることができる。このようなポリエステル樹脂の一群は、Ｎｏｂｅｌ  Ｄｙｎａｍｉｔ  Ｃｏｍｐａｎｙから一般商標名Ｄｙｎａｐｏｌ（登録商標）として市販されている。これらの高分子量直鎖飽和ポリエステルは、水酸基の数が約５個から約６０個で、分子量が約３０００から約１８０００であることが特徴である。特定の例には、分子量１５０００および水酸基数１０個を特徴とするＤｙｎａｐｏｌ  Ｌ２０５、分子量１８０００および水酸基数８個を特徴とするＤｙｎａｐｏｌ  Ｌ２０６、分子量約３０００および水酸基数３５個を特徴とするＤｙｎａｐｏｌ  ＬＨ８１２が含まれる。
一実施形態では、種々の架橋物質をポリエステルと共に使用することができ、これらには、たとえば、アミノ樹脂（アミノ樹脂）、たとえば、ウレアホルムアルデヒドおよびメラミンホルムアルデヒドおよびそれらのアルコキシ誘導体、フェノールホルムアルデヒド樹脂、エポキシ樹脂、イソシアネートなどが含まれる。有用なイソシアネート架橋剤の例には、トルエンジイソシアネート（ＴＤＩ）、４，４’−メチレン−ビス（ジフェニル）ジイソシアネート、トルエンジイソシアネートおよびジエチレングリコールの２：１モル付加物、１，６−ヘキサメチレンジイソシアネート、トルエンジイソシアネートおよびトリメチロールプロパンの付加物などが含まれる。架橋剤として使用したポリイソシアネートは、熱に不安定なブロック剤、たとえばフェノール、アルコールなどによってブロックすることが可能である。本発明の組成物中のポリエステル／架橋剤の重量比は、約９５／５から約６０／４０またはそれ未満の間で変化させることが可能である。
一実施形態では、エポキシ樹脂と組み合わせて使用したポリエステルは、芳香族二塩基酸およびアルキレングリコールの直鎖ポリエステルである。一般的に、これらのポリエステルは、本明細書で説明した芳香族二塩基酸、たとえばテレフタル酸およびイソフタル酸とアルキレン基中に２から約６、または８個の炭素原子を含有するアルキレングリコールとの混合物から得られる。該グリコールは本明細書で説明したが、エチレングリコール、トリメチレングリコール、１，４−ブチレングリコールなどが含まれる。芳香族ジカルボン酸およびアルキレングリコールに加えて、該反応混合物はまた、非環式ジカルボン酸を含むことが可能である。芳香族ジカルボン酸と環式ジカルボン酸の相対量は、異なる特性のポリエステルを得るために変化させることが可能である。一般に、芳香族ジカルボン酸の非環式ジカルボン酸に対する当量比は、約２：１から約１：２およびそれ以上で、一般的に約１：１である。ジカルボン酸のグリコールに対する比は変化させることが可能で、グリコールは一般に過剰量で存在する。したがって、ジオールに対するジカルボン酸の比は、約１：１から約１：２である。ジカルボン酸混合物とジオールとの間の反応は一般的に、混合物を触媒存在下で高温まで加熱することによって実施される。このような目的のためには、スズ触媒が特に有用で、例にはジブチルスズオキシドおよびジブチルスズジラウレートが含まれる。使用可能なその他の触媒には、酸化アンチモンが含まれる。この方法で調製されたポリエステルおよびコポリエステルは一般的に、分子量が約５０００から約５００００で、さらに水酸基数が約５と１５との間であることが特徴である。
フェノール樹脂
他の実施形態では、微小生息環境維持性媒体には、フェノール樹脂が含まれる。該フェノール樹脂は、フェノールとアルデヒドとを反応させて形成されたいくつかの種類の合成熱硬化性樹脂のいずれかである。フェノールの例には、フェノール、クレゾール、キシレノール、ｐ−ｔ−ブチルフェノール、ｐ−フェニルフェノール、ビス−フェノールおよびレソルシノールが含まれる。アルデヒドの例には、ホルムアルデヒド、アセトアルデヒドおよびフルフラールが含まれる。フェノール−ホルムアルデヒド樹脂は、このようなフェノール樹脂の好ましい種類である。
嫌気状態が存在する可能性があり、環境に薬剤を放出する可能性がない閉鎖系におけるように、強い生物制限剤が非常に低濃度で可能な生物分解速度で生物分解するように化学量論を調節したフェノール樹脂を考慮することができる。
ハロゲン化ポリオレフィン
微小生息環境維持性媒体のポリマーはまた、ハロゲン化ポリオレフィン、たとえば、塩素化ポリエチレン、塩素化ポリプロピレン、塩素化ポリエチレンと塩素化ポリオレフィンの混合物などであることが可能である。クロロスルホン化ポリオレフィン、たとえばクロロスルホン化ポリエチレンおよびクロロスルホン化ポリプロピレンもまた使用することが可能である。塩素化ポリオレフィンの例には、Ｅａｓｔｍａｎ  Ｃｈｅｍｉｃａｌ  Ｐｒｏｄｕｃｔｓ，Ｉｎｃ．からＣＰ−３４３−１およびＣＰ−３４３−３の名称で市販されているものが含まれ、これらは様々な濃度のキシレンを含んだ塩素化ポリオレフィンの溶液で、キシレン中に４０％および５０％の塩素化ポリオレフィンを含む。市販のクロロスルホン化ポリエチレンは、ＤｕＰｏｎｔ  Ｃｏｍｐａｎｙから一般商標名Ｈｙｐａｌｏｎ  Ｓｙｎｔｈｅｔｉｃ  Ｒｕｂｂｅｒとして市販されている。
クロロスルホン化ポリエチレンなどのクロロスルホン化オレフィンは、種々のポリエチレンのいずれかに対する２酸化塩素および２酸化硫黄の混合物の反応によって得られる。この反応の生成物は、元のポリエチレンの化学的に変更した形態で、該生成物は２０％から約４０％の塩素および約１％から２％の硫黄を含むことが可能で、ほとんどが２級塩化スルホニル基（ＳＲＲ’ＣＨＳＯ２Ｃｌ）として存在しており、式中ＲおよびＲ’は独立して１個から約６個の炭素原子を有するアルキル、たとえば、メチレン、エチレン、プロピレン、およびブチレンである。該塩化スルホニル基は、架橋または硬化部位として有用である。
いくつかの塩素を含有するビニル−アクリルエマルジョンは、ＩＣＩ  Ｒｅｓｉｎｓから一般商標名「Ｈａｌｏｆｌｅｘ」として市販されており、３種類のポリマー、いわゆるポリ塩化ビニリデン／ポリ塩化ビニル／ポリアクリル酸を含有するエマルジョンが含まれる。たとえば、Ｈａｌｏｆｌｅｘ  ＨＡ−２０２は固形物６０％で存在および塩素６４％を含有する混合物であり、Ｈａｌｏｆｌｅｘ  ＥＰ−２５２は固形物５５％および塩素３８％を含有する。
前述の１種または複数の樹脂の混合物は、有利に使用することが可能である。たとえば、エポキシ樹脂およびアミノ樹脂の混合物は有用で、該アミノ樹脂は架橋樹脂として役立つ。
本発明の水性組成物中で様々な架橋樹脂を使用することができ、これらには、たとえば、アミノ樹脂、ウレタン樹脂、アクリル樹脂、エポキシ樹脂、アルキド樹脂、フェノール−ホルムアルデヒド樹脂など、およびそれらの混合物が含まれる。
シリコーンポリマー
一実施形態では、該媒体のポリマーはシリコーンポリマーである。該シリコーンポリマーには、シラノールおよびその他のシリカ誘導化合物を含めたシリコーン、シロキサンから形成されたポリマーが含まれる。シラノール基をベースとしたシリコーンポリマーは、酸性または塩基性条件下で媒体として利用することが可能である。有機ポリマーまたはモノマーをブレンドして、標的ホスト生息環境にとって望ましい特性を実現することが可能である。複合体がそれぞれの成分の強度または属性を得るのと丁度同じように、該有機ポリマーの特徴はシリコーンの加わった弾性と共に利用される。
シリカ媒体
他の実施形態では、該媒体はシリコーンゼリーを含む。シリコーンゼリーは、物理的に混合された、または分散された吸蔵物を有する複合体またはアマルガム化媒体を形成することが可能である。これらの適用は、ほんのわずかな摩耗接触にしか抵抗できないが、高温または厳しいホスト生育環境に抵抗できる特有の性能を保持している。このような一用途は、化学反応系または燃料および油および／または潤沢剤を輸送する燃料パイプライン系にあるだろう。コスモレン（ｃｏｓｍｏｌｅｎｅ）であることもまた可能なこれらのアマルガムの他の適用は、ディーゼル、バンカーまたはジェット燃料の燃料保存系にあるだろう。第２の利点は、燃料保存に関する現在進行形の問題である生物分解から、燃料または油を実際に維持する他感作用物質を産生するバイオマスの形成能力である。一微小生息環境から他の他感作用物質を抽出して、バイオガード（ｂｉｏ−ｇｕａｒｄ）剤として燃料に使用することができた。
微小生息環境維持特性を実現するためにコーティング性能の改善または媒体の向上が望まれる場合、アルキド樹脂の水酸基と反応するように考案されたシリコーン中間体またはシラノール基またはＳｉ−ＯＭｅ−チタン酸エステル触媒等のシリルエーテルを有する中間体は、ポリオールの反応を促進し、縮合を防ぐ。
媒体用の無機結合剤は全て、テトラエチルオルトケイ酸エステルを使用して調製し、環境またはその他からの水で硬化することが可能である。理論上では２モルの水がエタノール４モルを遊離させ、シラノール含有中間体によって複合したシリカ３次元ネットワークが形成される。栄養素、薬剤および添加物を散在させることによって、非常に特殊なシリカによる微小生息環境維持活性の新規構造に基づいた生物ならびに天然に生じる伝統的な非常に様々な種類の生物がもたらされる。
さらに、特有のホスト生息環境において特定の薬剤が要求される無機シリカ結合媒体は全て、高濃度の亜鉛、銅、バナジウム、またはその他の金属または有機金属で着色することができる。ある閉鎖型循環水系または特有の通過型水系では、自生以外の種類が導入される可能性がある。この媒体では、このような種類の環境で、生物制限性の高い薬剤を非常に関連づけて配置することが可能である。
亜鉛が主要なまたは単一の薬剤である媒体の場合、亜鉛形態の使用および存在によって、中間体または基部被覆または中間被覆の使用を排除することができ、鋼鉄基材上の犠牲防食色素となることが可能であるという他の利点が得られ、得られた微小生息環境の隔離を実現して特有の生物共同体が維持されるだけでなく、該基材もまた安定化され、目的とする共同体の生存能力を著しく変更する可能性がある基材崩壊も防除される電着および接着性の改善された微小生息環境維持性の３層被覆系がもたらされる。
非−ＶＯＣまたは溶媒が少ない媒体は、水によって加水分解可能で、自己縮合して微小生息環境維持性に適した架橋ネットワークを形成するトリアルコキシシリル基（Ｓｉ（ＯＲ）３）から生成することが可能である。白金およびその他の貴金属およびその他の特別な触媒をさらに薬剤として使用することが可能である。これには、銀、金、ルビジウム、ガリウムおよび多くのその他の元素を含めることができる。他の実施形態では、該金属をコロイド金属分散物として存在させ、これらの分散物には本明細書で説明した添加物を含めることができる。
トリメソキシシリルプロピル基およびアミンエポキシドまたは、水分硬化して媒体構造のマトリックスの物理特性および化学特性を組み合わせた媒体を形成できるその他のこの様な官能基を使用できる。これはまた、媒体がガラス（様）基材に接着できるように優れた接着特性を付加する。
ラッカー
一実施形態では、該媒体は溶媒を含んだラッカーを含む。該ラッカーには、ラッカー、限定はしないが、セルロール誘導体、アクリルラッカー、および水素化ラッカー樹脂が含まれる。優れた媒体を形成する天然由来の物質では、適用する微小生息環境について生物活性限界濃度のアルミニウム化合物またはチタン化合物のいずれかを添加したアセト酪酸セルロース（ＣＡＢ）を使用することが可能なセルロース多糖類ラッカーを使用することが可能である。一実施形態では、該媒体には綿リンターまたは木材パルプから得られる天然の多糖類ポリマーセルロースが含まれる。セルロース樹脂には、ニトロセルロースを含むセルロースエステル、セルロースのカルボン酸エステル、たとえば酢酸セルロース、およびセルロースエーテル、たとえばヒドロキシエチルセルロースが含まれる。ニトロセルロースは、セルロースを水の存在下で硝酸および硫酸の混合物で硝酸処理することによって生成する。ニトロセルロースラッカーは、ニトロセルロース樹脂および溶媒を適切にブレンドすることによって生成する。塩基性ニトロセルロース樹脂は一般に、その他の樹脂および可塑剤と一緒にブレンドすると、申し分のない組成物が得られる。ニトロセルロースはその他の樹脂系に対する適合性が良い。したがって、アクリル、フェノール、ビニル、エポキシ、天然樹脂、アミノ樹脂およびアルキド樹脂を使用してニトロセルロースの性能および耐久性を改良する。
他の実施形態では、該媒体のポリマーは水分を含む熱可塑性コーティングである。これらの水分を含む熱可塑性コーティングには、限定はしないが、アクリル、ラテックス、ビニルエステルラテックスおよびポリウレタン分散物が含まれる。
その他の特殊な媒体は、アセトアセテート架橋反応、エナミン架橋、マイケル受容体を形成する求核試薬のビニル化合物へのマイケル反応、およびしばしば熱硬化性物質媒体適用においてアクリレート基を使用して調製することができる。１級アミンもまたマイケル反応に使用されることが多い。栄養素または薬剤として窒素食品源もまた望ましいとき、アジリジン、頂点が窒素類縁体であるエポキシドもまた使用することが可能である。ポリカルボジイミドはまた、架橋ラテックスおよび水を含んだ分散物に使用することができる。
その他の化学量論的に管理された媒体は、極度に厳しい生息環境で使用するために実現することができ、この場合強い日光のＵＶの影響が関係する明るい領域で主に助長される分解に関与するポリエーテルポリオールとポリエステルポリオールおよびジオールの平衡が維持されている。
アマルガム
一実施形態では、微小生息環境維持性媒体はアマルガムを含有する。アマルガムは、天然に存在する物質から優位に得られる媒体複合体で、樹脂、タール、ピッチ、ゴムから形成されることが多く、生物活性剤、複合体、栄養素、またはポリマーとの混合物に含まれる。例には、琥珀、寒天、松根タール、松樹脂、脂肪、油、ワセリン、ワックス、シリコーンゼリー、およびゼラチンが含まれる。該媒体は、ホスト生息環境の周囲温度で固形物または半固形物を形成する温度での凝集にしばしば関与する物理特性および粘度特性によって主に結合する。
一実施形態では、該アマルガムは、結合および重合化の順番が非常に不規則な形態で酸化される脂肪酸を含んだ媒体である。この媒体は、硬化後適切な生物分解速度を備えたアマルガムとして分類される。
複合体
一実施形態では、該媒体は複合体である。該複合体は、最終生成物に所望する特性を与えながら、主体性を維持した２種類以上の物質の組合せである。物質または物質系は、形態および化学的組成が異なり、本質的に互いに不溶性の２種類以上の微小構成物または大構成物の混合物または組合せから成る。複合体の例には、ポリマーを充填した繊維、補強した繊維ガラスのような繊維状または断片状のガラス、凝集物を含む複合体を形成するセメントおよびコンクリートなどのポゾランまたは生石灰複合体、亜鉛粒子、スラグ、ポルトランドセメント、ポリマー、および補強セメント物を使用したセメント様凝集物、および所望する物理特性を備えたマトリックスまたは構造を形成するために吸蔵および複合体を含めて、または含めずに焼成した物質を含むセラミックス（高温で処理または使用した非金属無機固形物）、木製複合体、熱および圧力によって形成した再利用プラスティックまたはポリマー複合体、凝集物および溶媒、通常油で充填したアスファルト、およびそれらの組合せが含まれる。ポゾラン活性は、しばしば著しい吸蔵を伴う無機物混和材料、セメントおよび水および添加物の水硬性またはポゾラン反応を利用したコンクリートまたはセメント様複合体形成の基本的機構である。
生物制限剤
生物制限剤は、特定の生物活性特性を有する物質、化合物、要素、または分子錯体である。その特性は分子種だけでなく濃度によって変化する。ある薬剤は生物形態にほとんど常に完全な毒性であるが、シリカなどのその他の薬剤は非常に高濃度でも耐性が認められる。該生物制限剤は、生物利用可能な形態、すなわち、生物制限効果をもたらす。炭酸塩などの強く酸化された、または結合した形態によって、金属、すなわち銅は不溶性になる。
生物支持マトリックスにはまた、生物制限剤が含まれる。該生物制限剤は、生物の多様性を制限し、その後微小生息環境における望ましくない生物体の包含を回避するために十分な量で存在させることが可能である。該生物制限剤は、極微量（スズのように、１兆万分の１）と考えられるほど少ない量から、求められる生物制限作用に対して主要な成分（栄養素）と考えられるほど多くの量で存在させることが可能である。
一実施形態では、該生物制限剤は、少なくとも２重量％、または少なくとも約５重量％、または少なくとも約１０重量％で存在させる。該生物制限剤は、約８０重量％まで、または約７０重量％、または約６０重量％までの量で存在させる。場合によっては、百万分の１濃度の特定の化学物質によって、生物活性の制限を得ることができる。一実施形態では、該生物制限剤は媒体内には結合しておらず、他の実施形態では、該生物制限剤は酸化されていない。他の実施形態では、生物制限剤は媒体の過剰な極性と複合体を形成する。生物制限剤と媒体との相互作用によって、実際に環境内での該生物制限剤の溶解性を高めることが可能である。たとえば、銅生物制限剤を過剰なアミン極性を有する媒体と共に使用すると、複合体と考えられる相互反応が起こり、銅生物制限剤が水中、特に塩水中でより溶解性になる。
生物制限剤の例には、重金属、鉛、バナジウム、モリブデン、ニッケル、スズ、銅、水銀など、およびこれらの金属の合金が含まれる。該生物制限剤は、前述の金属の有機金属およびそれらの合金などの有機化合物を含む金属であることが可能である。たとえば、スズまたは銅化合物は、生物制限剤として使用することが可能で、しばしば共重合化活性成分と称される。さらに、金属を含まない生物制限剤を使用することも可能である。金属を含まない生物制限剤の例には、イソチアゾロン、フェノール化合物、たとえばコールタール、チアジアゾール化合物、チオカルバメート化合物などの有機殺生物剤が含まれる。生物制限剤はまた、スズ−ブチルスズなどの無機／有機化合物であることが可能である。新規、または天然にはない生息環境または環境によって変更した、または適合したバイオマスを生成する助けとなる生物制限剤を使用することができる。
本発明には、媒体中に分散した生物制限剤もまた含まれる。この利用可能な濃度によって、媒体と生息環境との界面で利用されるとき、種の選択、数および種類を制限し、それにより亜生息環境または微小生息環境が確立される、通常１日１平方センチメートル当たりのマイクログラムで測定する表面接触濃度が作り出される。これらの薬剤は、設計によって媒体構成要素自体から得ることができる。特定の生物を制限する目的のために、薬剤または吸蔵物を媒体のマトリックスに導入することができる。該薬剤はまた、硬度、マトリックス形成の制御といったある種の特性を実現するためのコーティングおよび塗装およびポリマーで使用した添加物、または特定の機構、物理特性、または化学特性をもたらす添加物から生成することができる。吸蔵物の場合、酸化型の代わりに銅またはマンガンまたは鉄などの金属を好ましい大きさおよび形状で使用すると、利用性の程度を大きく変えることが可能で、時間および単位表面領域に基づいて利用できる薬剤の量を変更することが可能である。
生物制限剤には、水銀などの元素、およびシアン化物またはＤＤＴなどの化合物が含まれる。ある生物にとって、わずかな量の薬剤は必要な栄養素であることが可能であるが、その他の生物にとっては毒となる濃度となる。他の種は、所与の量に対して耐性であることが可能であるが、他の種に対しては同量でも毒性を示し、さらに他の種ではそれを必要な栄養素として要求する可能性があり、その他の種は第２の代謝物または他感作用物質を製造するために特定の量を必要とする可能性がある。銅は、イオン型または単純な酸化型では栄養素であるが、この銅が炭酸銅の形態で結合すると不溶性となり生物学的に利用できなくなる。生物制限剤の他の例には、亜鉛、ＰＣＢ、ＣＮ、Ｍｎ、ＤＤＴ、タキソール、ブリオスタチン、殺虫剤、除草剤、有機金属類、金属、酸素、塩素、鉄、銅、クロム、カドミウム、ヒ素、鉛、およびチアザロン、ＤＤＴ、およびマラチオンを含めたほとんどの殺虫剤および除草剤が含まれる。さらに、有機スズなどの有機金属は、広範な商用の用途が見いだされている。銅−ニッケルなどの合金、ステンレススチールおよび亜鉛オマジンなどの亜鉛化合物もまた使用することが可能である。
該媒体は、鉛、ジルコニウム、スズ、モリブデン、バナジウム、チタン、クロミウム、カドミウム、コロンビウム、ニオブ、鉄、マンガン、マグネシウム、ナトリウム、ヒ素の塩である薬剤を、独立して、または元素または化合物としての前記およびカルシウム、シリカ、マンガン、またはコバルトを含む生物活性または化学活性の相乗変更剤の存在下で含む。これらの薬剤は、極めて低濃度で使用され、量子生物学的薬剤と言われており、未結合型で環境に放出されることがないように設計されている。
科学誌および一般誌いずれの文献においても、生物制限剤の効果および定義の混乱があふれている。耐性および毒性は、同一のものとして混同されることが多い。溶液１リットル当たりのミリグラム（ｍｇ／ｌ）として表される濃度は、数桁小さい１日当たり平方センチメートル当たりのマイクログラム（μｇ／ｃｍ２／日）の測定値と混同される。さらに、ある物質の同じ濃度が、ある生物にとっては必須栄養素であっても、他の生物にとっては致死的である可能性がある。結論として、生物は物質の形態および代謝可能な速度、膜からの吸収速度、または反応速度によって影響を受ける。
一実施形態では、該生物制限剤は、球型または立方体型をしている。他の実施形態では、該生物制限剤の表面積は、約０．２ｍ２／ｇから約１．５ｍ２／ｇ、または約０．４ｍ２／ｇから約１．２ｍ２／ｇ、または約０．８ｍ２／ｇである。他の実施形態では、該生物制限剤のかさ密度は約１．５ｇ／ｍｌから約６ｇ／ｍｌ、または約２ｇ／ｍｌから約５ｇ／ｍｌ、または約２．５ｇ／ｍｌから約４ｇ／ｍｌ、または約３．２ｇ／ｍｌである。他の実施形態では、平均粒径は、約１０ミクロンから約６０ミクロン、または約１５ミクロンから約５０ミクロン、または約２０ミクロンから約４０ミクロン、または２９ミクロンである。
以下の説明は銅に関するが、本発明は銅に限定するものではなく、有機および無機両方の薬剤全てに適用される。銅について説明した機構の多くは、その他の物質にも適用することができる。物質が生物および無機環境に対して化学的に反応する能力によって、変更が発生する。毒性濃度に関するデータを吟味するとき、物質の状態および物質を評価する微小生息環境における有機物および粒子の影響を考慮しなければならない。たとえば、マンガン欠乏下で、リン酸が存在すると、サッカロミセス・カールベルゲンシス（Ｓａｃｃｈａｒｏｍｙｃｅｓ  ｃａｒｌｂｅｒｇｅｎｓｉｓ）に対する銅の効果が減少する。有機物によるキレート化が起こり、その後銅の効果が減少し、海岸水域においてゴニオウラクス・タマレンシス（Ｇｏｎｙａｕｌａｘ  ｔａｍａｒｅｎｓｉｓ）などの生物がその他の植物プランクトンとうまく競合するまで、銅は数種の渦鞭毛藻類を阻害することが示された。
銅イオンは、十分な濃度では多くの微生物体に毒性であることが可能であるが、同時に、銅の濃度および形態が珪藻の種の継続を決定することが示された。銅はまた、さらにその他の藻類の優性および多様性に影響を及ぼすことが示された。スズまたは水銀などの分解されにくい物質は、強い毒性を備え、より毒性の少ない形態に化学的に変化する能力が限られているために、食物連鎖に著しい衝撃を与え続ける。重要な生物活性を有する多くの他感作用物質は、通常の環境においてそれ自身悪い生物制限剤ではない成分部分に迅速に分解するため、ほとんど残存することはない。
銅は、ほとんどの生物の代謝に必要な栄養素であるが、高濃度では毒性である。重要な違いをもたらすのは、濃度、接触期間、および関与する生物である。銅の化学的状態はその反応能力、したがって吸収能力を決定し、生化学または代謝反応において触媒として作用し、ポリマーまたは複合体の形成または硬化における化学結合を変化させ、栄養素、忌避剤または毒薬となる。全ての生物は多少の差はあれ銅を利用しており、銅の行方ならびに自分自身の運命を大いに、または少し制御している。銅は、ちょうど遷移金属として、リガンドまたは分子群との結合を形成する能力によって、複合体を形成する能力が変わる。一実施形態では、銅は酸化されていない。銅は、媒体の過剰な極性基と複合体を形成することが可能である。
銅によって、生物制限剤およびこのような生物制限剤を好む、または耐性の、または毒を受ける、かつ／または殺される生物の差異が示される。銅は、環境の至る所に存在する。十分な供給がある生育環境のある場所では、銅はほとんど常に利用可能で、存在場所および結合形態が使用上の主な制限となる。一般的に利用可能な０．６２ｍｇ／ｌ未満の銅は、一般的な利用を考える場合、ほとんどの生育環境において測定できるような悪い影響は持たない。しかし、局所的な、または亜生息環境の状況では、約１から約７０、または約５から約６０、または約１０から約５０マイクログラム（μｇ）Ｃｕ２＋Ｌ−１で、細菌の従属栄養活性が高まり、耐性ではない、銅に対して非常に感受性のプランクトンを害する。たとえば、２０ミリグラム（ｍｇ）の銅は、単純な形態では、ｐＨ７で、酵母／真菌であるトルラ（＝カンジダ）・ユチリスに対して毒性であるが、複合体化すると毒性を示す濃度は比例して上昇する。また、０．１から０．２ｍｇ銅Ｌ−１の銅は、軟体類の多くの種類に対して毒性である。０．１ｍｇＬ−１の銅では、海の無脊椎動物オフィオトロチャ  ラブロニカ（Ｏｐｈｙｏｔｒｏｃｈａ  Ｌａｂｒｏｎｉｃａ）の増殖速度は著しく減少するが、一方１．０ｍｇＬ−１でも非常に近隣の種であるアルテミア  サリナ（Ａｒｔｅｍｉａ  ｓａｌｉｎａ）には影響が認められなかった（Ｃｏｒｎｅｒ  ＆  Ｓｐａｒｒｏｗ、１９５６）。このような例は銅ならびにその他の薬剤に多く認められる。多くの細菌は、食物連鎖への入り口として栄養素取り込みの接点であるが、その一般的な代謝に影響を及ぼさない大量の銅を蓄える能力を有することもまた示された。これと同じ保存能力は亜鉛にも示される。さらに、亜鉛イオン活性はサラシオシラ  ワイスフロギー（Ｔｈａｌａｓｓｉｏｓｉｒａ  ｗｅｉｓｓｆｌｏｇｉｉ）に対して非常に低濃度で増殖制限効果を示す。微小生息環境維持性媒体の熱帯水域での実地試験では、媒体のポリマー組成は、生物利用可能な亜鉛に対して適切に組成変更して、銅の代わりに亜鉛を含めた。これらの試験は、並行して行ったその他の媒体および薬剤の組合せと比較して、解放された海において非常にうまく作用した。
一実施形態では、該生物制限剤は銅である。この銅は銅金属粒子の形態であることが可能である。これらの粒子の平均粒径は約２０μｍから約４１μｍである。一実施形態では、該粒子は立方体型をしている。一実施形態では、銅または銅合金片は、形成された粒子が直径または最大断面直径と実質的に等しい長さを有するように、たとえば断面が円形または方形の針金を切断して、生成される。同じ正味の生物利用効果を生じる同様の形状および形態は、制御された雰囲気中で溶融した銅を従来通り噴霧することによって実施することが可能で、最終的な形状は衝突または切削によって形成される。その他の銅粒子の材料は、鋳塊または中間金属相の調製を使用しない電解銅であることが可能である。銅の合金、再生銅または再利用銅、および不純な銅もまた使用することが可能である。したがって、銅はフレークまたは細長い繊維などよりもむしろ固形物塊に形成される。
一実施形態では、銅粒子は主な長さの比率が全て約０．７から１．０までの範囲であるような形状を有する。したがって、たとえば、該粒子を平坦な平面上に置くと、全て平面方向および高さがほぼ同じ長さで、それぞれの粒子は、平面方向の２種類の主な長さ（すなわち、第１の長さは平面方向での粒子の縦の長さで、第２の長さは第１の長さに対して直角に測定した平面方向での横の長さである）および高さが全て互いに関して約０．７から１．０の比である。したがって、該粒子は固形物塊であって、フレークや細長い繊維状ではない。それぞれの粒子は多面体、またはより具体的には球型をしている。または、それぞれの粒子は円柱またはその他のこの定義に見合った形状などの丸い表面を有する物品である。その他の場合では、該粒子は多面体と丸い表面を有する物品の混合物を含む。銅の表面積および溶解能は、粒子の形状および大きさによって、および媒体に露出して最終的に微小生息環境と接触する銅表面の化学的状態によって、最終媒体または媒体中で調節される。
該生物制限剤は、有機または無機化合物の混合物またはブレンド、化合物または複合体または前述のコポリマーであることが可能である。薬剤は、生物活性を有する媒体またはマトリックスの成分であることが可能である。媒体中の有機スズコポリマーは、成分としてスズを有することで生物を制限する。溶媒、ゾル、化合体、樹脂オリゴマー、触媒が含まれる。有機生物制限剤には、殺虫剤、殺生物剤、および除草剤が含まれる。組み合わせた生物制限剤を使用することも可能である。
栄養素
該媒体は、生物の栄養源であることが可能で、またはさらに栄養をもたらす添加物として１種または複数の物質を含むことが可能である。生物増殖に必要な主要な栄養素には、Ｃ、Ｈ、Ｎ、ＣａおよびＰなどの元素および化合物が含まれる。微量栄養素は、少量が必要とされるＦｅ、Ｓ、Ａｌ、Ｎａ、Ｋなどの元素または化合物である。極微量栄養素は、生物体の健康、増殖または生存に極微量必要とされる化学要素である。極微量栄養素には、ホウ素、コバルト、銅、フッ素、マグネシウム、マンガン、亜鉛、鉄、モリブデン、ヨウ素およびセレンが含まれる。種およびバイオマスが根本的に異なる２種類の明らかに異なる微小生息環境の違いは、極微量栄養素がないことによることが多い。
生物支持マトリックスはまた、少なくとも１種の栄養源を含有する。該栄養源は固有のマトリックスポリマーから、媒体マトリックス中の添加物として、またその両者から得ることが可能である。いくつかのポリマーでは、過酸化物を開始剤または触媒として使用する。最終的に得られた媒体では、これらはやがて栄養素になる。アスファルト媒体では、複合体の形成に使用した油は、炭化水素栄養源素となることが可能で、ビチューメン成分は代替型炭素を提供することが可能である。栄養源は、媒体マトリックス中の生物が利用可能な材料から得ることが可能である。
バイオマスは、生命を維持するためにたとえば炭素、リンおよび／または窒素を必要とする。シリカおよびマンガンなどの微量栄養素、所望する適用のために微量または同量の超微量栄養素もまた必要とされる可能性がある。シリカは、アスファルトなどの複合体中でシリカ源として使用されることが可能である。炭素源には、以下に説明したように、マトリックスのポリマーが含まれる。炭素はまた、その他の栄養素の成分、たとえばリン酸化合物または錯化アミン化合物によってもたらすことが可能である。リン源には、天然または合成ポリマー成分、触媒および添加物、たとえばリン酸化合物および／またはＰＯ４を含有する塩が含まれる。窒素源の例には、アミン、触媒、添加物および吸蔵された化合物、たとえば窒素の塩およびアンモニアが含まれる。該アミンはモノアミンまたはポリアミンであることが可能で、ポリアルキレンポリアミン、たとえばジエチレントリアミン、トリエチレンテトラミン、テトラエチレンペンタミンなどが含まれる。栄養添加物は、微量濃度から主要供給源までの量で存在させる。例としてはセレンおよび亜鉛がある。該栄養素をマトリックスの添加物として供給するとき、一実施形態では、百万分の１から５００部の濃度で存在する。
一実施形態では、該媒体には、１種または複数の添加物を含めて、アミンなどの栄養素、たとえば本明細書で説明したもの、または脂肪酸、たとえば本明細書で説明したものをもたらすことが可能である。脂肪酸は、脂肪、油およびワックスの基本要素である。増殖および健康に関連する脂肪酸は、生物によって合成されないことが多い。したがって、それらは食餌中に含まれていなければならない。これらは細胞膜合成、および脂肪代謝に必要である。これらは栄養特性と共に重合特性があるので、優れた媒体を形成する。
他の実施形態では、該媒体は吹き込み油、脱水油、ワニス、および天然樹脂、たとえばコンゴ、コーパル、ダマール、カウリ、フェノール、およびクマロン−インデン樹脂で形成される。
可塑剤をエポキシ樹脂またはフェノール樹脂などの媒体、または複合体またはアマルガム化媒体に添加することが可能である。可塑剤または同様の添加物は、物質媒体のガラス化を防ぐ。
可塑剤の例には、フタル酸エステル、リン酸エステル、クエン酸エステル、アジピン酸エステル、酒石酸エステル、セバシン酸エステル、コハク酸エステル、グリコール酸エステル、グリセリン酸エステル、安息香酸エステル、ミリスチン酸エステル、およびスルホンアミドが含まれる。これらの物質の特定の例には、フタル酸ジアルキル、フタル酸ジシクロアルキル、フタル酸ジアリール、フタル酸ジメチル、フタル酸ジプロピル、フタル酸ジ（２−エチルヘキシル）、フタル酸ジ−イソプロピル、リン酸アルキル、リン酸アリール、リン酸トリブチル、リン酸トリオクチル、リン酸トリクレシルおよびリン酸トリフェニル、クエン酸アルキル、クエン酸エステル、クエン酸トリブチル、クエン酸トリエチルおよびクエン酸アセチルトリエチル、アジピン酸アルキル、たとえば、アジピン酸ジオクチル、アジピン酸ジエチルおよびアジピン酸ジ−（２−メトキシエチル）、酒石酸ジアルキル、たとえば、酒石酸ジエチルおよび酒石酸ブチル、セバシン酸アルキル、たとえばセバシン酸ジエチル、セバシン酸ジプロピルおよびセバシン酸ジノニル、コハク酸アルキル、たとえばコハク酸ジエチルおよびコハク酸ジメチル、グリコール酸アルキル、グリセリン酸アルキル、グリコールエステルおよびグリセロールエステル、たとえば、グリセロールジアセテート、グリセロールトリアセテート、グリセロールモノラクテートジアセテート、メチルフタリルエチルグリコレート、エポキシド化ダイズ油、タル酸オクチルエポキシ、タル酸イソオクチルエポキシなどが含まれる。可塑剤混合物も使用できる。
コンクリート適用には、前記の可塑剤を使用することが可能である。さらに、ヘキサメタホスフェート、トリポリホスフェート、ポリナフタレンスルホネート、またはスルホン化ポリアミンを可塑剤として使用することが可能である。この実施形態では、該可塑剤は変更リグニンスルホネートまたはその他の物質またはリグニンスルホネートポリマーまたはベントナイトのブレンドであることが可能である。
一実施形態では、脂肪酸を有するアミドアミン（ポリアミドアミン）を添加して媒体の粘度を低下させ、媒体中の他の栄養源をもたらす。脂肪、油およびワックスのような脂肪酸は、必須栄養素で、微小生息環境に通常見られるような生物には合成できないことが多い。
該媒体は、一般的に媒体を生物制限剤と混合することによって調製される。該媒体は過剰な極性成分を含有するので、これらの成分を混合または予備混合して均一な媒体を提供することが有用である。一般に、該媒体を２つに分割するが、該媒体は便宜上３つ、または４つなどのより多くに分割することが可能である。例示のために、２分割系について説明する。媒体成分には過剰な官能基が存在するので、媒体成分を予備反応することによって均一で有用な製品が形成される。
たとえば、過剰な架橋剤で調製した媒体は、樹脂の一部を架橋剤と予備反応させなければならない。一般的に、該媒体の該樹脂をいくつかに分割する。Ａ部を架橋剤と予備反応させる。Ｂ部を生物制限剤と混合する。次に、これら２つの部分を混合し、基材に添加する。これらの系の添加に便利な方法、たとえば、噴霧、刷毛塗りなどによって添加することが可能である。一般的に、Ａ部１部を、Ｂ部１部から約８部、または約２部から約６部、または約４部から約５部と共に使用する。この成分を便宜上室温で混合する。しかし、反応の実施または取り扱いやすさのために必要であれば該成分を加熱することが可能である。たとえば、媒体には混合を促進するために加温することが必要なもの（たとえば、本明細書で説明したタールおよびラッカー）がある。架橋剤を予備反応させるとき、架橋剤を少しずつ添加して発熱による温度の上昇を回避することが可能である。本発明の媒体系の利点は、一部の媒体を別々に包装して、次に適用領域で混合できることであることに注意されたい。
該媒体に少なくとも１種の生物制限剤を添加することによって、複合体の調製に使用される物質を提供することよって、該媒体は調製される。該生物制限剤は、媒体基材の一部であることが可能であり、または別々の物質として存在させることが可能である。一実施形態では、該生物制限剤は少なくとも２重量％、または少なくとも約５重量％、または少なくとも約１０重量％の量で存在させる。該生物制限剤は、約８０重量％まで、または約７０重量％まで、または約６０重量％までの量で存在させる。場合によっては、１００万分の１濃度の特定の化学物質によって生物活性を制限することができる。
過酸化物を、生物分解を起こさせるためのその他の反応部位源として、または結果的に生じたバイオマスの添加栄養素として媒体に添加することが可能である。
アルキド系で一般的な「ポリマー収縮」を使用して媒体を調製してもよく、これは、重合によって該媒体を基材に結合させ、最終的な硬化に続いて媒体の分解が化学的にも物理的にも起こり、該媒体は収縮するが剛直な基材は収縮しないため、媒体のひび割れおよび切断が引き起こされる。これらのひび割れによって、媒体の表面積が大きくなり、曝露され、その結果分解が加速される。
一実施形態では、該媒体は少なくとも１種のマレイン酸化油から形成される。該油については本明細書で説明したが、不飽和を含む、または含まない天然油、たとえば鉱油、ラード、松油、アマニ油、ダイズ油などが含まれる。該媒体は、ビニル変更油を使用して調製され、スチレン化、およびビニル変更アルキド樹脂は親水性を変更するために使用される。
一実施形態では、該媒体は脂肪酸または脂肪酸樹脂鎖上にスチレン、ビニルトルエン、およびまたはメタクリル酸メチルをグラフトしたポリエステル樹脂から調製される。これと同じ技術を樹脂よりも脂肪酸油に使用することが可能である。
超酸（Ｆ３ＣＳＯ３Ｈ）、（ＨＳｂＦ６）、（ＨＰＦ６）または３級アミンを酸性または塩基性条件下で使用して調製したポリエステルはより可撓性のある媒体をもたらす。
一実施形態では、エポキシ、ブレンドまたは混合物などの樹脂系の加水分解部位を減じるために、フェノール樹脂をポリマーまたは複合体またはアマルガムに添加する。
ジ−またはトリ−アミン枝分かれ系としてポリプロピレンオキシドなどのアミン末端ポリエステルを使用して、媒体の可撓性および他の分解部位を作り出す。
媒体は、脂環式アミン、たとえばジアミノシクロヘキサン（ＤＡＣＨ）、イソホロンジアミン（ＩＰＤＡ）および４，４’−ジアミノジシクロヘキシルメタン（ＰＡＣＭ）を使用して調製することが可能である。これらのアミンは、媒体の分解速度を減少させる。
可撓性を高めるため、または生物分解の加速が望ましいとき、ポリグリコールを使用してエポキシをベースとした媒体または同様の媒体を調製することが可能である。
相分離によって、架橋改質剤、生物制限剤、または栄養源としてそれ自体使用できる脂肪を含んだ滲出物が生じる場合、エポキシ樹脂の比率またはブレンドまたは化学量論を調節するか、またはポリエチレンアミンのブレンド系（ＤＥＴＡ、ＴＥＴＡ、ＴＥＰＡ）を調節する。
グリコールを使用してポリマーを変更し、熱帯気候の海水における生物分解速度を０．０２５４〜０．０５０８ｍｍ（１〜２ミル）／年（１インチの千分の数倍）にする場合、ハイソリッド、５００から３０００ＥＥＷを使用した媒体の形成が使用できる。プエルトリコのファハルドでは、この量は８．５％±１．０％である。
イソシアネート媒体においてポリオール成分およびオキサゾロジンの分子量を制御して、架橋部位および重合部位を制御する。また、コポリマーは水分捕捉剤として働き、得られた媒体の通常プレポリマーまたは付加物形成を必要とする親水性を維持する。
標的とする生息環境の特定の基準に見合うように調合できるその他の組合せには、これらの水をベースとした系において多くのその他の薬剤または混合物を使用することが含まれる。特定の薬剤を考案する一方で、バイオマスを本質的に生物制限する栄養源を使用することが可能である。多くの種類の藻類およびその他の海の生き物は、例として、鉄が欠乏すると生息環境における増殖および数が制限される。鉄を生息環境に添加すると、飢餓状態の生物の爆発的な増殖が起こる。これは微小生息環境維持性系の他の原動力となることが可能で、栄養制限剤の添加によってまた、微小生息環境のバイオマス中の生物共同体の設計の一助となる。
これら特有の媒体の場合、分散の管理に有用な架橋剤には、アクリルメラミン、アリルを含めた官能基の中間体、および最終媒体形成を促進する同薬剤が含まれ、マトリックスの分散性および均質性は、投与必要量または薬剤および栄養素の生物学的利用性の程度を管理するために必要である。
一実施形態では、脂肪酸をポリマー、複合体、またはアマルガムに添加して酸化特性を増強する。該脂肪酸には、不飽和脂肪酸、たとえば、オレイン酸、リノール酸、およびリノレン酸が含まれる。α−エレオステアリン酸など２重結合で結合した脂肪酸もまた使用することが可能である。該脂肪酸は天然にあるもの、または合成されたものであることが可能である。その他の脂肪酸には、リシノール酸およびステアリン酸が含まれる。
一実施形態では、メルカプタンおよび／またはポリスルフィドを媒体に添加して、可撓性を高める。
前述の成分に加えて、微小生息環境維持性媒体は顔料も含み得ることを理解されたい。様々な顔料を使用することが可能である。有用な無機顔料には、アルミニウムまたはブロンズなどの金属粉末、二酸化チタン、シリカ、酸化鉄赤、タルク、雲母、粘土、酸化亜鉛、酸化アルミニウム、酸化マグネシウム、クロム酸ストロンチウム、クロム酸亜鉛、硫化カドミウム、カーボンブラック、クロム酸鉛、クロム酸亜鉛、モリブデン赤、炭酸カルシウムおよび硫酸バリウムなどが含まれる。有機顔料もまた使用することができ、これらにはパラレッド（Ｐａｒａ  Ｒｅｄ）、Ｌｉｔｈｏｌ  Ｒｕｂｉｎｅ、Ｈａｌｉｏ  Ｂｏｒｄｅａｕｘ、チオインジゴ（Ｔｈｉｏ  Ｉｎｄｉｇｏ）、チオインジゴイド（Ｔｈｉｏ  Ｉｎｄｉｇｏｉｄ）、トルイジン（Ｔｏｌｕｉｄｉｎｅ）、ジオキサジン（Ｄｉｏｘａｚｉｎｅ）、Ｒｅｄ  Ｌａｋｅ  Ｃ、Ｒｅｄ  Ｌａｋｅ  Ｒ、アントラキノン（Ａｎｔｈｒａｑｕｉｎｏｎｅ）、キシリジド（Ｘｙｌｉｄｉｄｅ）、フタロシアニンブルー（Ｐｈｔｈａｌｏｃｙａｎｉｎｅ  Ｂｌｕｅ）、フタロシアニングリーン（Ｐｈｔｈａｌｏｃｙｎｉｎｅ  Ｇｒｅｅｎ）、アゾ（Ａｚｏ）などが含まれる。
一実施形態では、該媒体は少なくとも１種の乾燥剤で調製される。該乾燥剤には、コバルトまたはマンガンの有機金属複合体が含まれる。該有機複合体は、たとえばオクチル酸金属またはナフテンサン酸塩であることが可能である。乾燥剤に使用できるその他の金属には、鉛、ジルコニウムおよびカルシウムの塩が含まれる。
一実施形態では、該媒体には、不溶性ワックス、たとえば天然ワックス、ポリエチレンワックスなどを添加してマトリックス中の酸化部位を非常に制御した不飽和ポリエステル樹脂が含まれる。該ワックスは、一実施形態では、半結晶性ワックスである。該ワックスをポリエステル樹脂などの前記ポリマーのいずれかと共に使用することが可能である。
酸素捕捉剤を媒体に含めることが可能である。酸素捕捉剤には、アリルエーテルおよび種々のアミンが含まれる。ポリマーの硬化は、ＵＶ硬化用の高強度ランプで実施して、最終媒体中の酸素濃度を制御することが可能である。あるいは、マトリックス媒体中の酸素を制御するために、不活性雰囲気中で媒体形成を完了することができる。
一実施形態では、該媒体にはまた界面活性剤、石鹸、粘土、または成分の分散を助けるその他の分散変更剤が含まれる。例には、限定はしないが、３級アミン、金属塩、キレート剤、有機金属化合物、オキサゾロジン、１級アミン、２級アミン、過酸化物、酸、塩基などが含まれる。粘土分散剤、たとえばベントンもまた使用することが可能である。
この開示の他の部分で詳述したように、媒体中での薬剤の使用には、所望の効果を発揮する利用性および濃度で媒体全体に薬剤をもたらす様々な方法が含まれる。この分散は、封入、吸蔵、分子または化合体の官能成分としての結合によって実現することが可能で、薬剤の不活性な、または非反応性の第２担体であることが可能な薬剤を含有する粒子の大きさが変更される。該薬剤は、砂、砂利、石油・ガス産業で使用するようなプロップ剤（ｐｒｏｐｐａｎｔｓ）、セラミック球体、ガラスビーズ、粘土粒子、またはマイクロカプセルなどの粒子のコーティングに取り込むことができる。放出速度または生物学的利用率および濃度は、本明細書に関連して媒体に行うのと同じように、コーティング要因を調節することによって、所望に応じて変更することができた。
マトリックスを除去して、薬剤が完全に不活性になるときまで、薬剤を容器に入れたり、コーティングしたり、隔離することができた。該薬剤は、生物または細菌のような微生物の場合もあり、媒体の損失または分解およびホスト生息環境、微小生息環境、または一般環境からの再水和による曝露が起きて、生物が活性化されるまで、凍結乾燥したり、媒体のマトリックス中に保存したりすることができた。同様に、薬剤は放出遅延のために保存した栄養素の場合もある。薬剤は、該媒体のその他の成分と協力して、薬剤および／または栄養素および／または新たな微生物をホストまたは微小生息環境に遅延して導入し、最終的には生息環境全体、次いで補修または回復のために環境に到達させることができる種または胞子の場合もある。
媒体に薬剤を分散させる他の方法は、完全に硬化した薬剤を有するポリマーを形成することであろう。効果後、媒体を切断または削合またはその両方によって所望する粒径、一般的に１０ミクロンから１００ミクロンの大きさに細かくし、複合体またはアマルガムに入れる。このような一例は、所望の特性を有し、アスファルトまたはシリコーンゼリーアマルガムに取り込んだ銅／エポキシ媒体であろう。
ある意味では、時間が経つにつれて腐食され、または分解される媒体を使用することは、新しい放出機構形態となる。毒物のコーティングでは、溶解性媒体または不溶性媒体送達系は、薬剤または毒物の放出を実施する。微小生息環境維持性である該放出機構は、微小生息環境とホスト生息環境との間に新たな平衡を与える。この平衡は、薬剤または毒物による媒体上のバイオマスを管理して得られる。バイオマスに影響を与えることによって、放出機構は媒体の分解を加速または減速し、微小生息環境とホスト生息環境との間に新たな平衡が与えられる。これと共に、すなわちこれに加えて、または同時に、他の効果を遅れてもたらすために薬剤を使用することができた。薬剤または別々に含有された、または吸蔵された成分の目的は異なることが可能である。特に、他の手段によって薬剤送達の時間または場所を容易に、または経済的に実現されない場合、該機構を使用して化学薬剤、生物薬剤、または重要な生物の時限放出をもたらすことができた。生息環境修復過程では、欠如した栄養素または生物を設定した時間に必要な用量で放出して、効果を制限または管理することができた。閉鎖系では、規模を管理し、摩擦を増大したり減少させたりするため、またはその他の目的のために最大限の化学物質を使用することができた。油およびガスを掘削するための掘削孔に適用するために、この機構を使用して処理した化学物質の送達を遅らせることができた。場合によっては、種子分散物、微生物導入またはその他の生物学的効果を使用することができた。
微小生息環境形成
微小生息環境維持性媒体はホスト生息環境と相互作用して媒体表面上にバイオマスを形成する。該バイオマスは、生物（類）が集合した集団またはホスト生息環境の生物の亜集団（または共同体）である。一実施形態では、所望する生物を生息環境に添加することが可能である。媒体表面上の微生物、たとえば細菌およびその他の第１生産体の簡単な形態は、食物連鎖に物質を送り込む。この表面は、栄養源が最も豊富な場所である。共同体またはコロニーへの参加はまた生物制限剤のいずれかまたは全ての濃度および利用性によって制御される。接触部分の生物側でのバイオマス形成は、通称「スライムシティ」と呼ばれる層を形成することが多い。該媒体の表面上のバイオマス層は、他の生物の参加を妨げる。該層は、バイオマスの支持体ならびに糖栄養素貯蔵をもたらす多糖類団を形成することが可能である。該スライムは、水の導入経路および層外への廃棄物輸送経路を有することが多い。接触部分の媒体側では、栄養素および薬剤の生物学的利用性が直接、層または隣接したバイオマスに参加している生物の濃度、数および種類に影響を及ぼす。本発明では、該バイオマスは実際に食物源としての媒体の分解に関係する。栄養素および薬剤の組合せを必要とするか、またはそれに耐性を示すか、またはそれに耐えて生き延びる能力を有する生物のみが、この場所で生命を維持する。次に、バイオマスは、栄養素の要求が高まって、媒体中の次の栄養素および薬剤層が露出した媒体を、ホスト生息環境から支持されて、または相乗作用を受けて、消費、酵素的溶解、および／または化学的溶解によって分解する。次いで、該媒体はバイオマスの設計のために捧げられる。媒体形成の重要性および薬剤活性程度を変更して、バイオマスの媒体分解可能速度を加速させるか、または減速させることができる。媒体／生物制限剤およびバイオマスの関係を微小生息環境維持性という。
生息環境、栄養素およびその他の生物制限剤に富んだ排水を絶えず放出する排水処理プラントからの下流の生息環境状況では、この位置の場所に棲む生物の数および種類が変更される。次に、添加した栄養素および薬剤が残存するか、または徐々に希釈される限り、生物の数および種類は注入点より手前の多様な群落のようになる可能性がある。注入点より手前は、生息環境は通常多様な生物を有しており、いずれもそれぞれの種のうちの２、３の種によって表される。注入点より後は、一般的に条件変化によって微小生息環境を代表する種が影響を受けて非常に減少した亜生息環境または微小生息環境が形成されるが、そのような種の個体数は１００万個台であることが可能である。この例としては、イトミミズがバイオマスの優位を占める場合、平方メートル当たり数百万匹の個体が認められるが、上流の別の生息環境では一般的に川底３平方メートル当たりほんの１匹である。その他の例が自然界には見られる。海洋では、海洋底の硫黄の吹き出す場所では、非常に限られた数の種類がこの場所を好み、これらは好気性でもなければ、嫌気性の生物でもない。これらは資源にすぐに慣れ、耐性になる。細菌のような多くの生物は、時間が経つにつれて新しい条件に適応し、耐性になることが多い。
本発明では、微小生息環境維持性媒体を形成する栄養素および生物制限特性を備えた媒体を創出する。該媒体の組成によって、微小生息環境を作り出すために適した生物が決定される。したがって、媒体、薬剤およびバイオマスは、ホスト生息環境および基材と異なる特性を取り入れた相互作用中間体領域を形成する。この領域は、接触面を限定する生物学的、化学的および物理学的要因が勾配を形成している。該媒体および細菌または藻類などの微生物の層は、本発明によって表されるもう１つのものである。水生植物環境では、本発明は生物活性成分として糸状菌または酵母を有する媒体であることが可能である。微小生息環境は、ラビリンツラと呼ばれる海性スライムネットのプロトシスト（ｐｒｏｔｏｃｉｓｔ）のような単一種類のコロニーの場合もある。微小生息環境は淡水のノーザンパイク（カワカマス）スライムに認められるような細菌群落の場合もある。微小生息環境には、５種類の異なる細菌が非常に複雑な一連の共生関係を形成している牛の胃内のような種の集合体を含むことができる。微小生息環境は、樹液または有機堆積物に認められる細菌群および糸状菌胞子の場合もある。
本発明は、長期間にわたって媒体の腐食による消費をもたらす媒体、生物制限剤および生物の組合せの選択である。該媒体およびバイオマスは、生息環境の環境または生物による分解作用から基材を隔離する。特定の薬剤の一体化と関連する生物は、通常生物を食物源とするその他多くの種にはあまり興味のないものとなることに注意することが重要である。したがって、食物源としての生物の望ましさを制限することによって、より高級な生命体の定着を制限し、高等生物による捕食から下等生物の接着置換を防御する。本発明の他の利点は、他感作用を使用することによって、健康なバイオマスが生態的地位を防御する能力を有することである。他感作用とは、一般的に第２代謝物として分類されるバイオマスの代謝物が、媒体中の生物制限剤の効果を上回って前記の新たな生物活性を有する細胞外化合物である場合のことである。実際に、他感作用物質は、薬剤として微小生息環境維持性媒体の調製に使用し得る。しかし、本発明は、他感作用物質の使用または二次的産生に基づくわけではない。他感作用は、単にバイオマスによって自己保存または保護のために使用された追加的な利益である。
微小生息環境維持性媒体の物理的および化学的特性を調節することによって、得られた媒体は、他感作用物質を産生する位置を防御および保護する能力を有する微小生息環境を自然に創造する。硬化剤、たとえばアミンの化学量論的過剰量で、海水中に自然発生する微生物によって分解する可能性のある吸蔵銅粒子等のその他の組成要因と共に、架橋密度を調節することによって、エポキシ媒体を海生生息環境において１年に０．０２５４ｍｍ（１ミル）（１インチの千分の数倍）の速度で分解するように生成することができる。その形成の物理的および化学的性質のいずれかを調節をしながら、グリコール８％を化学量論的に０．５過剰なアミンと５５重量％担持させた銅粒子との混合物中に添加することによって、数年持続する微小生息環境維持性媒体が生成する。最終的硬化または形成を調節することによって、グリコールおよび過剰なアミンによってより多くの分解部位が添加されることによって媒体が分解する機会が増加し、通常のエポキシ系を実施した場合に見られるよりもより分解しやすい媒体が形成される。ポリマー中に加水分解、溶解、酸化、または分解が起こることができる部位の数を増加させることによって、微小生息環境維持性媒体が時間と共に溶解および完全に分解する速度に影響が及ぼされる。生物分解能の増大によって、ホスト生息環境との相互作用が増加し、本質的に界面になる媒体が得られる。
生物支持媒体は、生物学的活性を有する。言い換えると、該媒体はバイオマスによって影響を受ける。実際に、該生物支持媒体は、少なくとも部分的にバイオマスによって消費されることが可能である。一実施形態では、ウレタンおよび金属亜鉛のポリマーは１年に０．１２７ｍｍと０．２５４ｍｍ（０．５ミルと１０ミル）（１インチの千分の数倍）の間の割合で消費される。毎分回転速度（ＲＰＭ）の遅いプロペラの場合、該プロペラが待機状態の時、バイオマスは海水による腐食から基材を隔離する。
基材
微小生息環境維持性媒体は、基材上に配置する。基材は、生息環境の環境によって分解を受けやすい。基材は、微小生息環境維持性媒体によってもたらされる保護を必要とする物質である。基材の例には、金属、木材、セメント、コンクリートなどが含まれる。一般的に、微小生息環境維持性媒体を金属（たとえば、鋼または鉄）、ガラス繊維、セメントまたはコンクリート基材上に設置する。微小生息環境維持性媒体が、系統用パネル（ｐｅｄｉｇｒｅｅ  ｐａｎｅｌ）として調製する場合、ガラス、ポリカーボネートなどの上にそれを設置してもよい。一般的に、該媒体は約０．１２７ｍｍ（５ミル）から約２．５４ｍｍ（１００ミル）、または約０．２５４ｍｍ（１０ミル）から約２．０３２ｍｍ（８０ミル）、または約０．５０８ｍｍ（２０ミル）から約１．５２４ｍｍ（６０ミル）の厚さを有する。
基材は、ボートまたは船などの船体であることが可能である。ボートの船体は、木材、繊維ガラス、アルミニウムまたは鋼で形成されることが可能で、または船体はゴム性のコーティングを有することが可能である。生物支持媒体はまた、その他の海の構造物、たとえば、前に挙げた物質またはコンクリートで形成された杭、浮遊物、および浮標に利用することが可能である。基材はまた、生物支持媒体を支持し、媒体およびバイオマスに必要な構造支持体を提供する表面であることが可能である。基材は、生物支持媒体およびバイオマスを支持する暗渠または管であることが可能であった。得られた生物バリア（バイオマス、バイオフィルム）は、生物支持媒体、バイオマスおよび基材を使用して築くことが可能である。基材はまた、発酵容器などの容器内のような構造支持体または表面の広がった領域であることが可能である。基材はまた、水性または水生植物環境に存在する構造物の場合もある。基材は、シート状、フィルム状または鋳型であることが可能であった。他感作用物質を産生されたときにバイオマスから分離することが可能である。
一実施形態では、媒体およびその後微小生息環境を形成するバイオマスは、ホスト生息環境が腐食、酸化、加水分解するか、または何らかの方法で生物集合体が基材の分解生成物を利用できるようにすることができる任意の基材、たとえば鋼または金属から隔離しなければならない。実際に、原料から得られたＦｅ、Ｍｎ、Ｃｒ、Ｃｄまたはその他の金属、化合物または化学物質は、微小生息環境を変更または変化させることができる。溶解生成物は、微小生息環境に望ましくない著しい変化を当てることが可能な栄養素または生物制限剤となることが可能である。したがって、基底被覆および中間被覆が使用される。微小生息環境維持性媒体と基材との間に１種または複数の中間体コーティング、または中間被覆を設置することが有利な可能性がある。これらの層は、一般に媒体と基材との絶縁を提供する市販のコーティングである。中間被覆はまた、下塗りとして使用して、微小生息環境維持性媒体の基材への接着を高めることが可能である。中間被覆は、充填されていてもいなくても良い。充填剤は、コーティング業者には公知の、たとえば細断ガラス、繊維ガラス、二酸化チタンである。中間被覆の厚さは一般的に、約０．０５０８ｍｍ（２ミル）から約０．５０８ｍｍ（２０ミル）、または約０．１０１６ｍｍ（４ミル）から約０．４０６４ｍｍ（１６ミル）、または約０．１５２４ｍｍ（６ミル）から約０．３５５６ｍｍ（１４ミル）、または約０．２０３２ｍｍ（８ミル）から約０．３０４８ｍｍ（１２ミル）である。
海での適用
船または船体での一般的な例は、２つの部分を含む系、たとえばエポキシ−グリコール−アミンポリマーを含むポリマーコーティングなどの媒体を基材上に形成して、１年に約０．０１２７ｍｍ（０．５ミル）から約０．０５０８ｍｍ（２ミル）、または約０．０２５４ｍｍ（１ミル）から約０．０３８１ｍｍ（１．５ミル）の割合で生物分解されることである。該媒体は、生物的に利用できる銅であり、表面積０．１８ｍ２／ｇ、かさ密度３．２ｇ／ｍｌおよび平均粒径２９ミクロンの立方体をした金属銅粒子（生物制限剤）が吸蔵されており、主に細菌および藻類から成る特有のバイオマスを支持するための媒体を提供し、特有の微小生息環境を作り出す。次に、このバイオマスに含まれる生物は他感作用物質を生成する能力を有し、それによって他感作用特性を示す。該媒体は、生物制限剤（銅）および栄養剤（ポリマーの成分）を含む。
明細書および添付のクレームでは、他感作用物質という用語はバイオマスの代謝反応生成物を意味する。一般的に、他感作用物質はバイオマスの二次代謝反応産物（類）である。
一実施形態では、銅はその有用な生物制限範囲によって、有用な薬剤として選択される。銅は、非常に低濃度、すなわち、１００万分の１〜２量で必須栄養素である。その他の様々な濃度で生物制限剤となることもよく理解されている。ある種に対する致死用量は１０ｐｐｍで、その他の種類の生物では生物制限は４０ｐｐｍまで起こらない。
特殊な目的のために特定の生物を標的とすることができる。なめらかな「抵抗のない」船体が何世紀も求められてきた。最もなめらかな表面は、通常の認識に反して、ワックスをかけた、または磨いた表面でもなく、テフロン（登録商標）の表面でもない。生物擬態を用いて、ほとんどの魚は複合蛋白質、多糖類および細菌からなる明らかに連結したスライム層を有する。これらの速度は非常に速く、この速度は水分子と細菌表面および薄く付着した水分子または適切な親水性／疎水性バランスを有する化合物を備えた成分の表面との物理的／化学的接触部分によって実現される。この実施形態は、高濃度、通常６５％の銅に触媒または使用するポリマーの鎖長を短くする鎖停止剤の形態の他の生物分解速度加速剤を添加して実施することができる。この標的種はしばしば、特定の生物制限剤に耐性であるか、および／または好むことが知られている。前述の銅を使用した例では、ある種の藻類および細菌は、５から１５μｇ／ｃｍ２／日で定常的に銅を利用できる環境または微小生息環境を好む。生物制限剤は、ある生物にとっては栄養素となり、同時に同種または異種の他の生物にとっては毒物または忌避剤となる。ほとんどの藻類および細菌はこの濃度に耐えることができない。フジツボおよびカワホトトギスガイは銅には全く耐えることができない。
天然の移動バリアとしての微小生息環境維持性基材
住血吸虫症は、第３世界の多くの国で失明および病的状態の主要な原因である。感染病を引き起こす寄生虫は、ナメクジに寄生する。本発明の実施形態は、ポリウレタン、ポリエポキシド、またはポリエステルまたはこれらのブレンドのいずれかのコーティングを生成し、これらの薬剤は銅金属を吸蔵している。該銅は立方体またはもっと球形の形状をしており６２重量％が銅で、１日１平方センチメートル当たり３または４マイクログラムの生物利用できる銅を産生する重要な表面が存在する。水と媒体とを確実に接触させる適切なバッフルを備えた潅水パイプまたは潅水入り口の全ての点に、この媒体を付着またはコーティングする。この銅濃度によって、効果的にナメクジのバリアが形成され、潅水領域または水田への侵入が防がれる。これは通常移動の防御に十分で、媒体中の銅の割合を多く、または少なく変化させて調節して、次に風土または局所的な環境条件によって必要とされる利用可能な銅の濃度を減少または増加させることが可能である。１．２７ｍｍ（５０ミル）のコーティングは、放出されない非常に低濃度の利用可能な銅を表面上に保持し、それによってホスト生息環境の分解を引き起こさないことによって、３５年間もの間効果的に持続することができる。
この例では銅の主な機能は、銅を忌避するナメクジの撃退である。同時に、主に光合成藻類および銅を好む細菌からなる該バイオマスはさらに、ナメクジの移動をうまく生物制限するために必要な量の銅を減少させるこれらの他感作用物質を形成することが期待される。設計によって他感作用物質は迅速に自己分解し、使用されてきたほとんどの人造の薬剤、たとえばこれらの国では使用が禁止されている市販の殺虫剤または高濃度の硫酸銅とは異なって、長期間生物活性物質となることはないことにまた、注意しなければならない。生物制限剤は、局所的なまたは表面的な環境、微小生息環境で資源を競合する望ましくない生物の能力を変化させるように作用する。
水系における殺生物剤の代わりとなる微小生息環境維持性
多くの水系は、熱伝達のため、または基材が暖まる場所にあるため、付着および腐食の活発な領域となる。酸素化された水性条件下では、通常栄養素が満たされた水分が蒸発することによって時間と共に栄養素が濃縮され、付着および腐食が非常に活発になることが可能である。本発明の一実施形態は、得られたポリマーの分子構造を縮める架橋改質剤が含まれたポリエステルまたはエポキシドまたはウレタン媒体などのコーティングの形成である。活性を制限することが測定された非常に少量のモリブデンまたはバナジウムを含むこの媒体は、媒体の生物学的利用性が１００万分の１の範囲で、長期間非常に効果的である。水流において生物制限濃度を維持する代わりに、生物制限剤が局在する場所を基材を保護する表面保護媒体中のみとする。これによって実際に、殺生物剤濃度が無効であるか、または水垢が過剰形成しており、水中に固形物が懸濁または溶解していることによって「ブローダウン」が生じるとき、循環水中の多量の「殺生物剤」の直接放出が排除され、腐食が軽減する。
複数の薬剤
生物制限剤には、有機または無機生物制限剤または薬剤の組合せが含まれる。石油産出および／または掘削プラットフォームでは、付着物は重大な問題である。海洋プラットフォームの建築費用の４０％もが、付着領域でかさむ重量の補修のために使われる。付着領域は、高さが３００メートルに達することも可能なプラットフォームの上部３０メートルである。銅、亜鉛または有機薬剤のいずれかを含有する微小生息環境維持性媒体、たとえばＳｅａ  Ｎｉｎｅ  ２１１は、腐食に抗するために間隙用セメント様物質で既存のプラットフォームに添付されるフィルム、シート、またはテープに上部被覆として単独で、または組み合わせて使用することができる。このように貼り付けたものは在住する単純なスライム層バイオマスを制限できる藻類、珪藻類、および細菌から成る有用なバイオマスと一緒になって、しばしば付着問題を解決したり、猶予を与えたりする。このバイオマスは、より強い抵抗の原因となり、通常の維持および検査作業を妨害するガラス形成を排除するという他の利点を有する。
代替栄養源
該媒体組成物には、媒体の支持体、たとえばポリマー、複合体、天然に生じる物質、たとえばタールまたは樹脂の結合混合物またはコンクリートなどのその他の支持媒体が含まれる。該ポリマーは天然、または合成ポリマーであることが可能である。該媒体はまた、セメント様凝集物であってもよい。該媒体はまた、多くの天然セラミックのように作製することができ、石灰岩が媒体で、澱粉が結合剤である。該ポリマーは、バイオポリマーまたは生物工学ポリマーの場合もある。該ポリマーは、生物支持媒体を支えることができるポリマーであることが可能である。該ポリマーは、生物支持媒体を支えることによって、生物制限剤および媒体ならびにバイオマスのその他の添加物を維持するために必要な物理的特性または環境を提供する。
生物制限速度および薬剤の生物学的利用性の変化
微小生息環境維持性媒体は、バイオマスによって好ましい速度で消費されるが、媒体が分解しないように耐久性をもたらすために十分な硬度を備えている。架橋密度および／または多孔度および／または溶解性を変化させることによって、媒体物質、栄養素および生物制限剤の生物学的利用性が生物支持媒体を形成する。媒体の劣化および溶解、および／または加水分解および／または酸化を管理して、所望する生物分解速度を実現するために、架橋密度の変化を生じさせるポリマー硬化の変化、ゲルの長さの妨害、取り込まれる、または洗い出されるゾルの量の変更、鎖の停止、官能基の操作、共重合化、吸蔵、溶媒、または水の導入、反応熱の変化、新規組成物構造を実現する混合、予備混合または段階重合化を使用することができる。
基本ポリマー系の化学量論的比率の調節を利用してもよい。アミン、グリコール、エポキシ系の以前の例では、該アミンは化学量論的に１．５倍、２．０倍、および３．０倍過剰に変化させても、常に銅粒子を保持した。得られた媒体は、海水への非生物的銅流出が異なることが示され、バイオマスを含むスライム微小生息環境の量を変化させることによって、存在する生物の数および種類の両方の変化が認められる。
アミンおよびポリマー媒体が一定量保持され、（均一な粒子である）銅濃度が組成物のパーセントとして２５％から７０％で変化する同様の試験では、銅のパーセントが増加するにつれて微小生息環境のバイオマスの量は減少する。媒体に他の成分を含めるか、または排除することによって、様々な必要性のために所望する特性を実現することができる。
機械的特性および微小生息環境維持特性は適合できる
生物支持媒体の耐久性は、その適用と関係する。たとえば、付着コーティングとして使用するとき、生物支持媒体は剥離を防ぐため、したがって付着生物から保護すべき表面から媒体が除去されるのを防ぐために十分な強度をもたらす。構造適用では、該媒体は、剥離はあまり問題ではなく、消費速度を変更して１０年から２０年の使用年数を提供するために、より回復力に富んでいることが可能である。
使用したポリマーは、生物制限剤および／または栄養源と適合したポリマーであることが可能である。一実施形態では、該ポリマーはバイオマスの栄養源であることに注意されたい。これらのポリマーには、付着植物およびコーティングで使用したものを含めた天然または合成ポリマーが含まれる。該ポリマーは、ポリエポキシド、ポリウレタン、ポリエステル、ゴム、ラテックス、スチレン、エラストマー、アクリル、アセトアセテート、アセトアセトアミド、およびまた生物操作ポリマーであることが可能である。他の実施形態では、該媒体には、アクリロニトリル、メタクリロニトリル、アクリルアミド、メタクリルアミド、塩化ビニル、酢酸ビニル、アクリレートまたはメタクリレート、スチレン、ビニル−イソブチルエーテル、ベンズアルジミン、アルジミン、アラルジミン（ａｒａｌｄｉｍｉｎｅ）、アセトアセトキシエチルメタクリレート、アジミン、ｔ−ブチルアミノエチルメタクリレート、カルボキシル基、ビニルトルエン−アクリレートコポリマー、エポキシ−またはコールタールエポキシ系などが含まれる。変更ブレンド、たとえば、その他のエポキシド、ウレタン（窒素源）、ゴム、エラストマー（炭素源）、およびバイオポリマー（天然および生物操作ポリマーを含めた合成ポリマー）から得られたその他の親水性または部分親水性ポリマーもまた使用することが可能である。指定した生物薬剤の溶解速度または溶出速度範囲内で適切なポリマー分解速度を促進する成分のブレンドまたは組合せを使用することができる。
他の実施形態
一実施形態では、該媒体は天然または合成のゴムを含有する。これらのゴムの例には、ポリスルホン化ポリエチレン（Ｈｙｐａｌｏｎが一例である）、エチレンプロピレンジエンモノマー、スチレンブタジエンゴム、ブロモブチルゴム、塩素化ゴム、たとえば、クロロブチルゴム、ポリクロロプレン、たとえばネオプレンおよびニトリルゴムが含まれる。
一実施形態では、本明細書で説明したポリアミン（たとえば、トリエチレンテトラアミン）などの触媒または架橋剤は、変更剤および栄養素として役立つ。過剰なアミンは、重合化を妨害し、多孔性を高め、架橋密度を減少させ、その結果生物分解が好適な速度で生じることができ、次に吸蔵された銅が１日に約１０から２０マイクログラムで溶解することを可能にする表面が得られる。アミンの１部をその他の機能性アミン基と置換するか、または物理的特性変更剤または架橋密度調節剤として使用された触媒によって同様の結果を得ることができる。
一実施形態では、該ポリマーは機能性アミンと重合した機能性アセトアセテート基を含有し、生物制限剤とのエナミン複合体を形成する。同様に、１００万分の１濃度で単一の生物活性剤として、または従来の抗付着剤と一緒に共同活性薬剤として使用することができる。ある種の適用では、その他の従来のポリマーおよび触媒成分および／または不活性または活性な変更剤とのブレンドは、他の有益な特性をもたらすことができた。
一実施形態では、新薬研究のために、およびその場で天然の環境生息環境が必要な、微かな濃度で生じる他感作用物質をファインケミカルで応用する場合、銅の溶出速度が１日当たり平方センチメートル当たり３０マイクログラムと５０マイクログラムとの間であるエポキシ媒体ポリマーが使用される。
一実施形態では、閉鎖された循環冷却水での殺生物剤を排除して、それによって環境へ殺生物剤を放出する必要性をなくすために、活性のある生物制限剤としてバナジウム化合物を有するウレタンポリマーを使用する。
一実施形態では、水生植物環境（たとえば熱帯気候における湿った、または浸水した環境）におけるコンクリート製の保管庫にコールタールポリマーおよび銅金属を使用して、通信装置を保護し、天然の生物によるコンクリートの消費を防御する。
一実施形態では、変更したエポキシおよび銅金属媒体をシートまたはフィルムに付着させて、ボートまたは船の喫水線に適用して、淡水生息環境のカワホトトギスガイの着生を妨害する。
一実施形態では、媒体中に銅金属粒子およびイソチアゾロン分散物を含むエラストマーは、海の構造物で使用する木材構成要素を保護および維持するための優れた媒体を提供し、木製杭および船渠の耐用年数を２５年まで延長する。イソチアゾロンは生物付着制御特性を高めるが、一方金属粒子は海の穿孔生物を防御する。
他の実施形態では、該媒体はエポキシ樹脂を含有する。エポキシ樹脂は、エポキシを含有するプレポリマーと架橋剤とを反応させることによって調製する。一般的に、該エポキシ樹脂はエピクロロヒドリンビス−フェノールＡおよび適切な架橋剤、たとえば本明細書で説明したようなポリアミンから調製される。アミンは、エポキシプレポリマーと反応するために必要な量より過剰に使用する。エポキシプレポリマーに対するアミンの比は、一般的に約０．７５〜４：１または約０．９〜２：１または約１〜１．５：１である。
本明細書で説明したように、生物支持媒体は栄養添加物および生物制限剤を含有する。該媒体は、ポリマー、複合体、およびまたはアマルガムから形成することが可能で、基材およびホスト生息環境環境とは異なる微小生息環境を作り出す薬剤を助長するために生物分解速度を調節することが可能である。該媒体の厚さは一般的に、０．０５０８ｍｍ（２ミル）または０．０７６２ｍｍ（３ミル（１０００分の１インチ））であるが、厚さ１．０１６ｍｍ（４０ミル）または１．２７０ｍｍ（５０ミル）の媒体と同等に役立つ。ある種の適用では、より厚い形状または形態もまた使用することができる。該媒体は、長期間にわたってバイオマスによって消費され、外部環境と平衡した他感作用物質としての生物制限バイオマスが生じる。有用な使用寿命を提供するために必要な期間持続する系の設計は非常に重要な課題である。
医薬品適用
医薬品またはファインケミカルに使用するための候補化合物の天然産生を促す装置として、支持媒体は生物と競争して製造される。一旦これらの微小生息環境が調製され、平衡化し、明確に異なる媒体が形成されたならば、それらを並置して物理的な空間的競合を引き起こし、それによって関連した他感化合物、前駆体、および副生成物と天然の他感反応をもたらす。
次の段階では、目的とする環境にはない特定の生物を育成するために栄養素および生物制限剤を選択して媒体を生成する。次に、該媒体を導入または接種して、または微小生息環境の形成を促進する存在しない生物を導入して、汚染または流出などの環境の混乱による種の再導入などの特性を助長する。閉鎖された、または部分的に閉鎖された系の場合、バイオマスを継続的に制御する天然の系を実施して、冷却水系、消火系、および生物増殖が系の機能的能力を減少させる同様の場所においてバイオマス形成を制限し、望ましくないバイオマス発達による付着を防御する。冷却水水路および供給用取水系がこのような例である。
以下の例は本発明の微小生息環境維持性媒体を限定しないで例示するものである。これらの物質は、本明細書で説明した１種または複数の基材に適用して、たとえば付着からの防御をもたらす。他に指示がなければ、量は重量で、温度は周囲温度、圧力は大気圧である。
実施例１
微小生息環境維持性媒体は、Ａｒａｌｄｉｔｅ  ５０８という市販のエポキシ樹脂の量を２つに分割することによって調製する。第１の部分（部分Ａ）は、全樹脂の４分の１を含む。部分Ａに化学量論的に１．５倍過剰なトリエチレンテトラアミン（ＴＦＴＡ）を少しずつ添加して、過剰な発熱反応による温度上昇を回避する。樹脂のもう１つの部分に立方体型をした、表面積０．１８ｍ２／ｇ、かさ密度３．２ｇ／ｍｌ、平均粒径２９ミクロンの銅粉末およびＡｒａｌｄｉｔｅ  ６００４（可撓性および親水性のためのポリグリシダルブレンド）を添加する。得られた混合物において銅が５５％になるような量の銅を添加する。Ａｒａｌｄｉｔｅ  ６００４は、部分ＢにおけるＡｒａｌｄｉｔｅ  ５０８それぞれの部が０．４３部である。
媒体の混合比は、部分Ａの１部から部分Ｂの４部である。部分ＡおよびＢを一緒にして、次に船体などの基材上に添加する。前記生物支持媒体を腐食および絶縁バリアのための適切な基体接着被覆または中間被覆を施した船体に添加して使用して、フジツボおよびその他の望ましくない生物の接着を防ぐ。
実施例２
微小生息環境維持性媒体は、Ａｒａｌｄｉｔｅ  ＧＹ５０８を２９２部およびＴＥＴＡを１９９部の混合物から調製した混合物を４部、Ａｒａｌｄｉｔｅ  ５０８を８７０部、Ａｒａｌｄｉｔｅ  ６００４を４９９部および実施例１の銅粉末を１９９３部を混合した混合物１部を混合することによって調製する。
実施例３
微小生息環境維持性媒体は、ＴＥＴＡの代わりにトリスヒドロキシアミノメタン（ＴＨＡＭ）を使用すること以外は、実施例２で説明した通りに調製する。ＴＨＡＭはＴＥＴＡと同等になるように置き換える。
実施例４
微小生息環境維持性媒体は、Ａｒａｌｄｉｔｅ  ６００４を使用せず、ネオペンチルグリコール５０部を部分Ｂに添加すること以外は、実施例２で説明した通りに調製する。
実施例５
微小生息環境維持性媒体は、グリセリンをＴＥＴＡの代わりに使用すること以外は実施例２で説明した通りに調製する。グリセリンはＴＥＴＡと同等になるように置き換える。
実施例６
微小生息環境維持性媒体は、さらにＪｅｆｆａｍｉｎｅ  Ｄ−２３０  ５０部を部分Ａに添加すること以外は実施例２で説明した通りに調製する。
本発明は好ましい実施形態に関して説明してきたが、それらの様々な変更がこの明細書を読めば当業者には明らかになることを理解されたい。したがって、本明細書で開示された本発明は、添付した請求の範囲内にこのような変更を含めるものであることを理解されたい。